(57)【要約】【課題】室内と屋外のどちらでも長期に亘って優れた耐汚染性を示すプレコート金属板。【解決手段】金属板上に有機樹脂層を有し、その上に２層以上の可視光型光触媒活性皮膜を有するプレコート金属板。各皮膜の最外層皮膜は、炭素数１〜４のアルコキシ基含有テトラアルコキシシラン、エポキシ基含有アルコキシシランの脱水縮合物又はテトラアルコキシシランの脱水縮合物と光触媒物質を含み、最外層皮膜下の皮膜は、炭素数１〜４のアルコキシ基含有テトラアルコキシシラン、炭素数１〜１２のアルキル基含有アルコキシシラン、アリール基含有アルコキシシラン、炭素数１〜１２のアルキル基とアリール基の双方を有するアルコキシシランから選ばれるアルコキシシランと、エポキシ基含有アルコキシシラン又はアミノ基含有アルコキシシランとの脱水縮合物と光触媒物質を含み、皮膜中の光触媒物質の量は最外層皮膜において最も多く、皮膜の合計膜厚は５μｍ以下である。【選択図】なし【特許請求の範囲】
【請求項１】
金属板の少なくとも片側表面に少なくとも１層の有機樹脂層を有し、前記有機樹脂層の上に２層以上の可視光領域において光触媒活性を有する皮膜を有するプレコート金属板であって、
前記２層以上の光触媒活性を有する皮膜のうち、最外層に位置する皮膜が、炭素数１以上４以下のアルコキシ基を有するテトラアルコキシシラン、エポキシ基を有するアルコキシシランの加水分解反応及びその後の縮合反応により得られる脱水縮合物またはテトラアルコキシシランの加水分解反応及びその後の縮合反応により得られる脱水縮合物のいずれかと、可視光領域において光触媒作用を発現する光触媒物質とを含み、
前記最外層皮膜の下に位置する光触媒活性を有する１層又は２層以上の皮膜が、炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群より選択される少なくとも１種のアルコキシシランと、エポキシ基を有するアルコキシシランまたはアミノ基を有するアルコキシシランとの加水分解反応及びその後の縮合反応により得られる脱水縮合物と、可視光領域において光触媒作用を発現する光触媒物質とを含み、
前記２層以上の光触媒活性を有する皮膜中の光触媒物質の含有量が、最外層皮膜において最も多く、
前記２層以上の光触媒活性を有する皮膜の合計膜厚が５μｍ以下であることを特徴とするプレコート金属板。
【請求項２】
前記最外層に位置する皮膜を構成する脱水縮合物が、Ｓｉ−Ｏの結合１に対して０〜０．２５の割合でエポキシ基を含有していることを特徴とする請求項１に記載のプレコート金属板。
【請求項３】
前記可視光領域において光触媒作用を発現する光触媒物質が、酸化チタン結晶に窒素をドーピングしたものであることを特徴とする請求項１または２に記載のプレコート金属板。
【請求項４】
前記最外層皮膜の下に位置する１層又は２層以上の皮膜において、前記炭素数１以上１２以下のアルキル基を有するアルコキシシランがメチル基を有するアルコキシシランであり、アリール基を有するアルコキシシランがフェニル基を有するアルコキシシランであり、炭素数１以上１２以下のアルキル基とアリール基の双方を有するアルコキシシランが、メチル基とフェニル基を有するアルコキシシランであることを特徴とする請求項１〜３のいずれか１項に記載のプレコート金属板。
【請求項５】
前記最外層の下に位置する１層又は２層以上の皮膜を構成する脱水縮合物が、シロキサン結合にメチル基および／またはフェニル基が結合した脱水縮合物であり、Ｓｉ−Ｏの結合１に対して０．０５〜１．５の割合でメチル基および／またはフェニル基を含有していることを特徴とする請求項１〜４のいずれか１項に記載のプレコート金属板。
【請求項６】
前記少なくとも１種のアルコキシシランが、フェニル基のみを有するアルコキシシランであることを特徴とする請求項４または５に記載のプレコート金属板。
【請求項７】
前記２層以上の光触媒活性を有する各皮膜における光触媒活性を有する物質の含有量が、当該各皮膜の合計皮膜の質量割合で０．０５％〜５０％であることを特徴とする請求項１〜６のいずれか１項に記載のプレコート金属板。
【請求項８】
前記２層以上の光触媒活性を有する皮膜のうち、前記有機樹脂層に接する内側皮膜中の光触媒物質の含有量が、当該皮膜の合計皮膜の質量割合で０．０５％〜３０％であることを特徴とする請求項７に記載のプレコート金属板。
【請求項９】
前記２層以上の光触媒活性を有する皮膜中に含まれる光触媒物質が、粒子形状を有し、前記最外層皮膜中の光触媒物質の粒径分布の極大値の１つが０．５μｍ〜５μｍの範囲にあり、かつ前記内側皮膜中の光触媒物質の粒径分布の極大値の１つが０．２μｍ以下の範囲にあることを特徴とする請求項１〜８のいずれか１項に記載のプレコート金属板。
【請求項１０】
金属板の少なくとも片側表面に少なくとも１層の有機樹脂層を有し、前記有機樹脂層表面にバリヤ層を有し、そして前記バリヤ層の上に可視光領域において光触媒活性を有する皮膜を有するプレコート金属板であって、
前記バリヤ層が、酸化ケイ素または第１のシロキサンポリマーを含み、
前記可視光領域において光触媒活性を有する皮膜が、酸化ケイ素または第２のシロキサンポリマーと、可視光領域において光触媒作用を発現する光触媒物質とを含み、
前記バリヤ層と前記光触媒活性を有する皮膜の合計厚みが５μｍ以下であることを特徴とするプレコート金属板。
【請求項１１】
前記可視光領域において光触媒活性を有する皮膜が、酸化ケイ素と、可視光領域において光触媒作用を発現する光触媒物質とを含むことを特徴とする請求項１０に記載のプレコート金属板。
【請求項１２】
前記可視光領域において光触媒活性を有する皮膜に含まれる前記酸化ケイ素が非晶質シリカであることを特徴とする請求項１１に記載のプレコート金属板。
【請求項１３】
前記バリヤ層に含まれる前記酸化ケイ素が非晶質シリカであることを特徴とする請求項１０〜１２のいずれか１項に記載のプレコート金属板。
【請求項１４】
前記可視光領域において光触媒作用を発現する光触媒物質が、窒素がドーピングされた酸化チタンであることを特徴とする請求項１０〜１３のいずれか１項に記載のプレコート金属板。
【請求項１５】
前記光触媒活性を有する皮膜における光触媒活性を有する物質の含有量が、当該皮膜の質量割合で０．０５％〜５０％であることを特徴とする請求項１０〜１４のいずれか１項に記載のプレコート金属板。
【請求項１６】
前記光触媒活性を有する皮膜中に含まれる光触媒物質が、粒子形状を有し、前記皮膜中の光触媒物質の粒径分布の極大値の１つが０．５μｍ〜５μｍの範囲にあることを特徴とする請求項１０〜１５のいずれか１項に記載のプレコート金属板。
【請求項１７】
前記金属板が、鋼板、ステンレス鋼板、チタン板、チタン合金板、アルミニウム板、アルミニウム合金板又はこれら金属板にめっき処理しためっき金属板から選ばれることを特徴とする請求項１〜１６のいずれか１項に記載のプレコート金属板。
【請求項１８】
請求項１〜１７のいずれか１項に記載のプレコート金属板を使用してなる金属製家具。
【請求項１９】
請求項１〜１８のいずれか１項に記載のプレコート金属板を使用してなる金属製パーティション。
【発明の詳細な説明】
【技術分野】
【０００１】
本発明は、基材として、有機樹脂層を有する金属板（以後、単に「基材金属板」と表記する）の表面に、更に少なくとも１層以上の光触媒皮膜を有する、耐汚染性に優れたプレコート金属板に関する。この光触媒皮膜は、可視光領域においても光触媒作用を発現するものである。本発明は、可視光（波長約３６０ｎｍ〜約８３０ｎｍ）が存在する室内と紫外光（太陽光由来：波長約２８０ｎｍ〜約３８０ｎｍ）が照射する屋外のいずれにおいても長期間にわたって優れた耐汚染性を示すプレコート金属板に関するものである。
【背景技術】
【０００２】
鉄に代表される金属材料は耐久性を向上させることを目的として、あるいは美しい外観を得ることを目的として塗装して使用されるのが一般的である。塗装された金属板は、家電製品の筐体、自動車の外板、屋根材、壁材、屋外構造物等の分野で広く用いられている。このうち、特に屋外での用途については雨、風、砂塵等にさらされるため、耐食性に加えて耐汚染性に優れることが必要とされている。
【０００３】
光触媒技術は、光触媒物質が有する光触媒活性を利用して、物質表面を親水化する技術、及び有機物を中心とした汚染物質を分解、除去する技術であり、光触媒物質で表面処理された金属においては、光触媒活性に優れた粒子を表面の皮膜中に分散、含有させることで、耐汚染性やセルフクリーニング効果を期待するものである。
【０００４】
この技術では、処理された表面の汚染物質の分解、除去に対して優れた効果を得ることができるが、光触媒粒子を有機樹脂系の塗膜に分散させた場合、あるいは光触媒皮膜を有機樹脂系の塗膜表面上に形成した場合、光触媒効果によって有機樹脂系塗膜が徐々に分解し、劣化が進行するため、表面処理された金属を長期間にわたって使用することが困難である。
【０００５】
この対策として、有機樹脂系の塗膜の劣化を抑制するための技術が提案され、例えば塗膜を構成する組成物として光触媒による劣化の少ない無機系成分を用いる方法が特許文献１、特許文献２に開示されている。また、有機樹脂のうち、フッ素樹脂は光触媒に対して比較的安定であるため、これを塗膜成分として用いる方法が特許文献３に開示されている。
【０００６】
特にプレコート金属板用の塗膜には、光触媒に対する高い安定性と加工性が必要とされる。この目的に対しては、シリカ−オルガノシラン系を塗膜成分としてとして用いる方法、アクリル樹脂とオルガノアルコキシシランとの重合反応によって得られたアルキルシリケートを塗膜成分として用いる方法が、それぞれ特許文献４と特許文献５に開示されている。また、フッ化ビニリデン樹脂及びアクリル樹脂を用いる方法が特許文献６に開示されている。
【０００７】
発明者らも、有機樹脂塗膜を有する金属板に対しても使用可能な、光触媒に対する高い安定性、すなわち優れた耐候性と加工性とを高いレベルで満足する塗膜樹脂成分を提案している。（特許文献７〜９）
【０００８】
また、これまでの光触媒物質は、紫外光が有する高いエネルギーを利用していたことから、一般的には太陽光があたる屋外での使用を前提としていた。例えば、プレコート金属板を含む表面処理金属についていえば、屋外のガードレール、高速道路の壁面材、屋外建造物の屋根、壁などへの適用が検討されてきた。これに対し、最近では、より低エネルギーの光で効果を発現することができる光触媒物質（可視光型光触媒）が開発され、特許文献１０、特許文献１１に開示されている。この結果、室内の蛍光灯やＬＥＤ光のもとでも光触媒効果を得ることが可能になり、屋内用途の表面処理金属、プレコート金属板への展開が可能となった。
【０００９】
しかし、可視光型光触媒は極めて高い触媒活性を有していることから、これを屋外用途に展開しようとした場合、塗膜樹脂の劣化が著しく、長期間の使用が困難であり、本発明が対象とするプレコート金属板では、屋内用途向けと屋外用途向けでそれぞれ別の塗膜成分を使用し、異なる塗膜構成にする必要があった。
【先行技術文献】
【特許文献】
【００１０】
【特許文献１】特開平０７−１１３２７２号公報
【特許文献２】特開平０８−１６４３３４号公報
【特許文献３】特開平０７−１７１４０８号公報
【特許文献４】特開平１０−２２５６５８号公報
【特許文献５】特開２０００−３１７３９３号公報
【特許文献６】特開２０００−０６３７３３号公報
【特許文献７】特開２００６−１９２７１６号公報
【特許文献８】特開２００６−１９２７１７号公報
【特許文献９】特開２００７−２６８７６１号公報
【特許文献１０】特開２００４−９８８号公報
【特許文献１１】国際公開ＷＯ０１／０１０５５２号公報
【発明の概要】
【発明が解決しようとする課題】
【００１１】
本発明は、上記の現状に鑑み、紫外光領域のみならず可視光領域においても光触媒作用を発現する光触媒物質を配合し、室内の蛍光灯（波長約４００〜７６０ｎｍ、約４００ｎｍ、約４３５ｎｍ、約５４５ｎｍ、約５８０ｎｍにピークあり）やＬＥＤ光（波長約４００〜７６０ｎｍ、４６０〜４７０ｎｍと５４０〜５７０ｎｍ付近にピークあり）のもとでも光触媒による耐汚染効果を発現し、同時に紫外光を含む太陽光が照射する屋外においても長期間にわたって使用することができるプレコート金属板を提供するものである。
【００１２】
本発明の特徴として、プレコート金属板の最外層の皮膜を構成する組成物に酸化ケイ素、またはシロキサンポリマーを用い、皮膜の劣化を低減することで、室内の有害ガス分解や空気浄化機能についてはもちろんのこと、屋外においても長期間にわたって優れた耐汚染性を発現し得ることとした点に特徴がある。中でも、前記酸化ケイ素として非晶質シリカを使用する、或いは、前記シロキサンポリマーとして主鎖にＣ−Ｃ結合を含まない無機ポリマーを使用することで、特に有害ガス分解や耐汚染性について優れた性能を得るという格別な効果を奏するものである。
【課題を解決するための手段】
【００１３】
上記の課題に対し、発明者らが鋭意検討を行った結果、金属板の少なくとも片側表面に有機樹脂層を有する金属板を基材とし、この有機樹脂層上に、最外層として酸化ケイ素、またはシロキサンポリマーに、紫外光のみならず可視光領域においても光触媒作用を発現する物質（以下、単に「可視光型光触媒」という）を配合した光触媒皮膜を配置し、最外層の下に位置する皮膜（以下、単に「内側皮膜」ともいう）として、酸化ケイ素、またはシロキサンポリマーに可視光型光触媒を添加した皮膜を配置することで、屋内、屋外の使用に関わらず光触媒に対する劣化が極めて少なく、長期間にわたって耐汚染性、セルフクリーニング機能、有害ガス分解性を有するプレコート金属板によって課題を解決できることを見出した。なかでも、内側皮膜のバインダ―成分として、非晶質シリカや無機ポリマーの側鎖に多くの有機官能基を含む無機-有機複合ポリマーを用いることでそれらの性能を安定的に、且つ、長期にわたって発現させる事が可能である事を見出した。
【００１４】
また、最外層に酸化ケイ素や酸化ケイ素の骨格を主体とした無機ポリマーの硬質皮膜を形成するため、プレコート金属板の成形加工性が低下する懸念があるが、この課題に対しては、最外層の内側に有機官能基を多く含有する軟質の無機-有機複合ポリマーを含有する皮膜を配置し、また内側の皮膜ほど可視光型光触媒の添加量を少なくし、かつ有機樹脂層表面上に形成する皮膜の合計厚みを所定範囲とすることで解決し、本発明を完成させるに至った。
【００１５】
具体的には、以下の通りである。
（１）金属板の少なくとも片側表面に少なくとも１層の有機樹脂層を有し、前記有機樹脂層の上に２層以上の可視光領域において光触媒活性を有する皮膜を有するプレコート金属板であって、
前記２層以上の光触媒活性を有する皮膜のうち、最外層に位置する皮膜が、炭素数１以上４以下のアルコキシ基を有するテトラアルコキシシラン、エポキシ基を有するアルコキシシランの加水分解反応及びその後の縮合反応により得られる脱水縮合物またはテトラアルコキシシランの加水分解反応及びその後の縮合反応により得られる脱水縮合物のいずれかと、可視光領域において光触媒作用を発現する光触媒物質とを含み、
前記最外層皮膜の下に位置する光触媒活性を有する１層又は２層以上の皮膜が、炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される少なくとも１種のアルコキシシランと、エポキシ基を有するアルコキシシランまたはアミノ基を有するアルコキシシランとの加水分解反応及びその後の縮合反応により得られる脱水縮合物と、可視光領域において光触媒作用を発現する光触媒物質とを含み、
前記２層以上の光触媒活性を有する皮膜中の光触媒物質の含有量が、最外層皮膜において最も多く、
前記２層以上の光触媒活性を有する皮膜の合計膜厚が５μｍ以下であることを特徴とするプレコート金属板。
（２）前記最外層に位置する皮膜を構成する脱水縮合物が、Ｓｉ−Ｏの結合１に対して０〜０．２５の割合でエポキシ基を含有していることを特徴とする（１）に記載のプレコート金属板。
（３）前記可視光領域において光触媒作用を発現する光触媒物質が、酸化チタン結晶に窒素をドーピングしたものであることを特徴とする（１）または（２）に記載のプレコート金属板。
（４）前記最外層皮膜の下に位置する１層又は２層以上の皮膜において、前記炭素数１以上１２以下のアルキル基を有するアルコキシシランがメチル基を有するアルコキシシランであり、アリール基を有するアルコキシシランがフェニル基を有するアルコキシシランであり、炭素数１以上１２以下のアルキル基とアリール基の双方を有するアルコキシシランが、メチル基とフェニル基を有するアルコキシシランであることを特徴とする（１）〜（３）のいずれか１つに記載のプレコート金属板。
（５）前記最外層の下に位置する１層又は２層以上の皮膜を構成する脱水縮合物が、シロキサン結合にメチル基および／またはフェニル基が結合した脱水縮合物であり、Ｓｉ−Ｏの結合１に対して０．０５〜１．５の割合でメチル基および／またはフェニル基を含有していることを特徴とする（１）〜（４）のいずれか１つに記載のプレコート金属板。
（６）前記少なくとも１種のアルコキシシランが、フェニル基のみを有するアルコキシシランであることを特徴とする（４）または（５）に記載のプレコート金属板。
（７）前記２層以上の光触媒活性を有する各皮膜における光触媒活性を有する物質の含有量が、当該各皮膜の合計皮膜の質量割合で０．０５％〜５０％であることを特徴とする（１）〜（６）のいずれか１つに記載のプレコート金属板。
（８）前記２層以上の光触媒活性を有する皮膜のうち、前記有機樹脂層に接する内側皮膜中の光触媒物質の含有量が、当該皮膜の合計皮膜の質量割合で０．０５％〜３０％であることを特徴とする（７）に記載のプレコート金属板。
（９）前記２層以上の光触媒活性を有する皮膜中に含まれる光触媒物質が、粒子形状を有し、前記最外層皮膜中の光触媒物質の粒径分布の極大値の１つが０．５μｍ〜５μｍの範囲にあり、かつ前記内側皮膜中の光触媒物質の粒径分布の極大値の１つが０．２μｍ以下の範囲にあることを特徴とする（１）〜（８）のいずれか１つに記載のプレコート金属板。
（１０）金属板の少なくとも片側表面に少なくとも１層の有機樹脂層を有し、前記有機樹脂層表面にバリヤ層を有し、そして前記バリヤ層の上に可視光領域において光触媒活性を有する皮膜を有するプレコート金属板であって、
前記バリヤ層が、酸化ケイ素または第１のシロキサンポリマーを含み、
前記可視光領域において光触媒活性を有する皮膜が、酸化ケイ素または第２のシロキサンポリマーと、可視光領域において光触媒作用を発現する光触媒物質とを含み、
前記バリヤ層と前記光触媒活性を有する皮膜の合計厚みが５μｍ以下であることを特徴とするプレコート金属板。
（１１）前記可視光領域において光触媒活性を有する皮膜が、酸化ケイ素と、可視光領域において光触媒作用を発現する光触媒物質とを含むことを特徴とする（１０）に記載のプレコート金属板。
（１２）前記可視光領域において光触媒活性を有する皮膜に含まれる前記酸化ケイ素が非晶質シリカであることを特徴とする（１１）に記載のプレコート金属板。
（１３）前記バリヤ層に含まれる前記酸化ケイ素が非晶質シリカであることを特徴とする（１０）〜（１２）のいずれか１つに記載のプレコート金属板。
（１４）前記可視光領域において光触媒作用を発現する光触媒物質が、窒素がドーピングされた酸化チタンであることを特徴とする（１０）〜（１３）のいずれか１つに記載のプレコート金属板。
（１５）前記光触媒活性を有する皮膜における光触媒活性を有する物質の含有量が、当該皮膜の質量割合で０．０５％〜５０％であることを特徴とする（１０）〜（１４）のいずれ１１つに記載のプレコート金属板。
（１６）前記光触媒活性を有する皮膜中に含まれる光触媒物質が、粒子形状を有し、前記皮膜中の光触媒物質の粒径分布の極大値の１つが０．５μｍ〜５μｍの範囲にあることを特徴とする（１０）〜（１５）のいずれか１つに記載のプレコート金属板。
（１７）前記金属板が、鋼板、ステンレス鋼板、チタン板、チタン合金板、アルミニウム板、アルミニウム合金板又はこれら金属板にめっき処理しためっき金属板から選ばれることを特徴とする（１）〜（１６）のいずれか１つに記載のプレコート金属板。
（１８）（１）〜（１７）のいずれか１つに記載のプレコート金属板を使用してなる金属製家具。
（１９）（１）〜（１８）のいずれか１つに記載のプレコート金属板を使用してなる金属製パーティション。
【発明の効果】
【００１６】
本発明によれば、室内における蛍光灯やＬＥＤ等の照明のもとで、また紫外光を含む太陽光が照射する屋外においても光触媒による耐汚染性、及びセルフクリーニング機能、を長期間に亘って持続することができるプレコート金属板を容易に得ることができる。また、室内における蛍光灯やＬＥＤ等の照明のもとで、いわゆるシックハウス症候群の原因となるような有害ガスを分解・除去し、空気浄化することができるプレコート金属板を容易に得ることができる。
併せて、プレコート金属板として必要な加工性を付与することができることから、屋内壁面、間仕切り部材、家電製品の筐体など、あるいは屋外の屋根、壁など耐汚染性が必要とされるあらゆる部位に適用可能なプレコート金属板を容易に得ることができる。特に、金属製家具や金属製のパーティションなどに好適に用いることができるプレコート金属板を容易に得ることができる。
【図面の簡単な説明】
【００１７】
【図１】ＪＩＳ  Ｒ１７０１−２に準拠する、紫外光（ＢＬ）照射下におけるアセトアルデヒドガス除去性能試験装置の概要を示す図。
【発明を実施するための形態】
【００１８】
本発明の耐汚染性に優れたプレコート金属板は、金属板表面に有機樹脂塗装を施した一般的なプレコート金属板表面に、耐汚染性を発現する更なる皮膜の層を１層以上設けたプレコート金属板である。耐汚染性の発現は、更なる皮膜層が、表面の汚染物質の分解、除去に対して優れた効果を示す光触媒活性を有する物質（光触媒物質）を含有していることに起因する。特に、本発明における可視光型光触媒物質は、紫外光領域のみならず可視光領域において光触媒作用を発現するものであり、室内の蛍光灯やＬＥＤ光のもとでも耐汚染効果を発現できるプレコート金属板であり、屋内壁面、間仕切り部材、家電製品の筐体などに適用することができる。
【００１９】
一方で、可視光型光触媒を利用したプレコート金属板では、従来の紫外光励起型の光触媒と比較して吸収する波長領域（紫外光〜可視光）が広いことから、紫外光型光触媒を利用したプレコート金属板よりも高い光触媒活性が発現し、特に屋外での使用において、前者のプレコート金属板の方が後者のプレコート金属板に対して高い光触媒活性を呈する場合が多い。この性質は、可視光型光触媒を利用したプレコート金属板表面では汚れがさらに付着しにくいことを意味しており、耐汚染性の観点からは望ましいといえるが、同時に、高い光触媒活性によって塗膜を構成する有機樹脂も分解されるため、特に屋外での使用において皮膜の劣化が起こりやすく、短い時間で皮膜のチョーキングが生じることを意味している。このため、光触媒を利用した耐汚染性プレコート金属板では、屋外で使用する耐汚染金属板と屋内で使用する耐汚染プレコート金属板とでは、全く異なる構成を有していた。特に、光触媒種、皮膜の樹脂組成、塗膜構成は、屋内使用と屋外使用とでは、それぞれ全く異なっており、屋内、屋外ともに使用できる耐汚染性のプレコート金属板は存在していなかった。
【００２０】
これらの問題点に対し、本発明は、光触媒を用いた耐汚染性プレコート金属板であって、室内、屋外を問わず使用可能なプレコート金属板を得ることを目的として、最外層皮膜に酸化ケイ素、またはシロキサンポリマーを適用し、可視光型光触媒に対する耐性を著しく高めている。これは、上記した通り、可視光型光触媒を屋外で使用した場合には皮膜が顕著に劣化するが、本発明で用いる最外層皮膜には酸化ケイ素、またはシロキサンポリマーを使用していることから、優れた光触媒耐性が発現する。また、使用目的によっては最外層の下に積層する皮膜にも可視光型の光触媒を配合することで、最外層と下層皮膜との接着性を高めるとともに、最外層皮膜が消失した後も光触媒による耐汚染効果が発現することとなる。これらの複合的な効果によって、室内、屋外を問わず使用可能であり、かつ、皮膜の劣化が極めて少なく、長期にわたって耐汚染効果を発現する光触媒を用いた耐汚染性を有するプレコート金属板が得られる。
【００２１】
また、一般的なプレコート金属板に対しては、屋内壁面、間仕切り部材、家電製品の筐体や屋外の屋根、壁材として使用できるだけの加工性が必要とされるが、この課題に対しては、最外層の下に位置する皮膜組成物中に含まれる有機官能基量を増やし、さらに可視光型の光触媒の配合量を減らすことにより軟質皮膜を形成し、かつ皮膜を所定の厚さ以下で形成することでプレコート金属板に要求される加工性等のその他特性をも満足するものである。
【００２２】
本願発明の第１の態様は、金属板の少なくとも片側表面に少なくとも１層の有機樹脂層を有し、前記有機樹脂層の上に２層以上の可視光領域において光触媒活性を有する皮膜を有するプレコート金属板であって、最外層に位置する皮膜は、シロキサンポリマーと、可視光領域において光触媒作用を発現する光触媒物質を含む。
【００２３】
更に最外層皮膜の下に位置する皮膜が、シロキサンポリマーを主成分とし、最外層皮膜よりも少ない量の光触媒物質を含む。
【００２４】
第１の態様における最外層皮膜組成物の具体的な成分としては炭素数１以上４以下のアルコキシ基を有するテトラアルコキシシラン、エポキシ基を有するアルコキシシラン、及びこれらのアルコキシシランの縮合物からなるシロキサン骨格を有する無機ポリマーまたはテトラアルコキシシラン及びこれらのアルコキシシランの縮合物からなる無機ポリマーのいずれかを使用する。これにより可視光型の光触媒による皮膜の分解を最低限に留めている。
【００２５】
最外層皮膜の下に位置する皮膜を構成する組成物については、炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される、少なくとも１種のアルコキシシラン、エポキシ基を有するアルコキシシラン、アミノ基を有するアルコキシシラン、並びにこれらのアルコキシシランの縮合物からなる無機−有機複合ポリマーとすることで、最外層皮膜組成物と比較してアルキル基、アリール基を有するアルコキシシランの配合量を多くし、皮膜を軟質化させ、最外層皮膜の下に位置する皮膜の伸び特性を確保する。
【００２６】
そして、このように硬質で耐久性に優れる最外層皮膜と延性に優れる内側皮膜を積層するとともに、前記光触媒活性を有する光触媒物質の含有量が、最外層皮膜が最も多く、内側の皮膜ほど少なくなるようにすることで、室内、屋外のいずれの使用に対しても可視光型光触媒の作用の効率的な発現と皮膜耐久性とのバランスを確保した。
【００２７】
そして更に、内側皮膜と最外層皮膜を合わせた光触媒皮膜全体の厚さを５μｍ以下に限定することで、皮膜全体としての加工性、皮膜密着性を確保した。このような構成とすることで、本願発明のプレコート金属板は、光触媒に対する高い耐性と優れた曲げ加工性、加工部の密着性を確保している。
この結果、加工をほとんど必要としない部材は言うに及ばず、家電筐体のような複雑な成形加工が必要とされる部材まで、屋内、屋外を問わず幅広い用途への展開を可能としている。
【００２８】
また、皮膜中における光触媒物質の分散状態に変化を持たせ、最外層の皮膜中では分散粒子径を大きくすることで初期段階から十分な耐汚染性を発現させ、有機樹脂層と接触する内側の皮膜（最内側皮膜）では分散粒子径を小さくすることで光触媒機能を有する塗膜の下層に接する有機樹脂層の劣化を抑制することが可能となるため、光触媒に対する皮膜の安定性が格段に優れ、長期間にわたって優れた耐汚染性効果を発揮することができるため、より好ましい。
【００２９】
本願発明の第２の態様は、前記第１の態様のプレコート金属板の有機樹脂層と接触する内側の皮膜（最内側皮膜）が、可視光領域において光触媒作用を発現する光触媒物質を含まない皮膜（以下、「バリヤ層」という）であるプレコート金属板である。
【００３０】
ここで、バリヤ層は、酸化ケイ素または第１のシロキサンポリマーを含んでいる。酸化ケイ素とはケイ素酸化物の総称であって、一酸化ケイ素、二酸化ケイ素はもちろんのこと、化合物中のケイ素と酸素の比率が定比とならないＳｉＯ1.5、ＳｉＯ1.8のような化合物も含まれる。また、必ずしも結晶質の酸化ケイ素に限られず、非晶質の酸化ケイ素、準結晶状態の酸化ケイ素も含まれる。これらは、酸化ケイ素の優れた耐光触媒性を生かして、バリヤ層として機能を十分に発揮させることができる。
【００３１】
また、バリヤ層に含まれる酸化ケイ素が非晶質シリカである場合、結晶質シリカを含んでいるバリヤ層と比較して、バリヤ層に柔軟性を付与することができる。そのため、非晶質シリカを用いた最外層皮膜（光触媒活性を有する皮膜）との組合せにより、皮膜全体の加工性を向上させることができる。
【００３２】
第１のシロキサンポリマーは、第１の態様における最外層皮膜の下に位置する皮膜に含まれるポリマーと同様の成分からなるものであるが、場合によっては組成が異なることもある。具体的には、炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される、少なくとも１種のアルコキシシラン、エポキシ基を有するアルコキシシラン、アミノ基を有するアルコキシシラン、並びにこれらのアルコキシシランの縮合物からなる無機−有機複合ポリマーである。後述する第２のシロキサンポリマーと比較してアルキル基、アリール基を有するアルコキシシランの配合量を多くすることで皮膜を軟質化させ、最外層皮膜の下に位置する皮膜としての伸び特性を確保することが可能である。
【００３３】
前記バリヤ層の上にある、可視光領域において光触媒活性を有する皮膜は、酸化ケイ素または第２のシロキサンポリマーと、可視光領域において光触媒作用を発現する光触媒物質とを含んでいる。このうち、酸化ケイ素は、上述したバリヤ層に含まれる酸化ケイ素と同様のものである。バリヤ層に含まれる酸化ケイ素と本皮膜に含まれる酸化ケイ素が同じ成分、組成である場合はもちろんのこと、異なる成分、組成である場合、例えばバリヤ層に含まれる酸化ケイ素が非晶質のＳｉＯ2、本皮膜に含まれる酸化ケイ素が結晶質のＳｉＯ1.5のような組合せでも何ら問題なく選択することができる。酸化ケイ素は、無機成分のみからなり、光触媒による劣化が起こりにくいことから、可視光型の光触媒による皮膜の分解を最低限に留めることができる。
【００３４】
また、光触媒活性を有する皮膜に含まれる酸化ケイ素が非晶質シリカである場合、結晶質シリカを含んでいる皮膜と比較してより優れた柔軟性を付与することができる。そのため、高い光触媒耐性を維持したまま加工性に優れた皮膜を形成することができ、非晶質シリカを用いたバリヤ層との組合せにより、皮膜全体の加工性を向上させることができる。
【００３５】
第２のシロキサンポリマーは、第１のシロキサンポリマーと同様の成分からなるものであって、場合によっては組成が異なっている。具体的には、炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される、少なくとも１種のアルコキシシラン、エポキシ基を有するアルコキシシラン、アミノ基を有するアルコキシシラン、並びにこれらのアルコキシシランの縮合物からなる無機-有機複合ポリマーである。第１のシロキサンポリマーと比較して、有機成分が少なく無機成分を多くすることにより光触媒物質による分解劣化を抑制し、光触媒物質に対する耐性を高めることができる。
【００３６】
ここで、第１のシロキサンポリマーと第２のシロキサンポリマーとを分けて説明した理由としては、これらは類似しているポリマーではあるものの、一般的には成分、組成が異なる場合が多く、両者を混同しないためである。
【００３７】
そして更に、バリヤ層と最外層皮膜を合わせた皮膜全体の厚さを５μｍ以下に限定することで、皮膜の全体性能として求められる加工性、皮膜密着性の確保を可能とした。このような構成とすることで、本願発明のプレコート金属板は、光触媒に対する高い耐性と優れた曲げ加工性、加工部の密着性を確保している。
この結果、加工をほとんど必要としない部材は言うに及ばず、適度な加工性が必要とされる金属製家具やパーティション、家電筐体のような複雑な成形加工が必要とされる部材まで、屋内、屋外を問わず幅広い用途への展開を可能としている。
以下に本発明のプレコート金属板を詳しく説明する。
【００３８】
本発明のプレコート金属板は、表面の皮膜に大きな特徴があり、可視光型の光触媒物質を含有している場合であっても、皮膜組成物が劣化しにくい成分、構造を有している。特に最外層に位置する皮膜組成物は、酸化ケイ素、またはシロキサンポリマーである。前記酸化ケイ素としては非晶質シリカが好適である。また、前記シロキサンポリマーとして具体的には炭素数１以上４以下のアルコキシ基を有するテトラアルコキシシラン、エポキシ基を有するアルコキシシランの加水分解反応及びその後の縮合反応により得られる脱水縮合物からなる樹脂が挙げられる。
【００３９】
炭素数１以上４以下のアルコキシ基を有するテトラアルコキシシランとしては、テトラメトキシシラン、テトラエトキシシラン、テトラ−ｎ−プロポキシシラン、テトラ−ｉ−プロポキシシラン、テトラ−ｎ−ブトキシシラン、テトラ−ｉ−ブトキシシラン、テトラ−ｓｅｃ−ブトキシシラン、テトラ−ｔｅｒｔ−ブトキシシランなどが挙げられる。エポキシ基を有するアルコキシシランとしては、γ−グリシドキシプロピルトリメトキシシラン、γ−グリシドキシプロピルトリエトキシシラン、γ−グリシドキシプロピルトリプロポキシシラン、γ−グリシドキシプロピルトリブトキシシラン、３，４−エポキシシクロヘキシルメチルトリメトキシシラン、３，４−エポキシシクロヘキシルメチルトリエトキシシラン、β−（３，４−エポキシシクロヘキシル）エチルトリメトキシシラン、β−（３，４−エポキシシクロヘキシル）エチルトリエトキシシランなどが好適に用いられ、取扱いの容易さ、反応性等の点でγ−グリシドキシプロピルトリエトキシシランが特に好適に用いられる。
【００４０】
上記のアルコキシシランとアルコキシシランの縮合物からなる樹脂は、無機成分であるシロキサンを主体とし、エポキシ基が少量配合された無機成分を主体とした光触媒に対する高い安定性を有する樹脂である。このうち、エポキシ基を有するアルコキシシランは皮膜の焼付け温度を低下させる効果を有しており、プレコート金属板を得るために望ましい成分である。一般にケイ素のアルコキシドのみを出発原料としてポリシロキサン系の皮膜を形成する場合、脱水縮合から硬化まで一連の工程を効率的に行うためには４００〜５００℃で数時間単位の熱処理が必要とされている。本発明の皮膜用樹脂では、エポキシ基を導入することで１５０〜２００℃程度の処理温度の低減と熱処理時間の短縮を図り、コイルコーティングが可能な熱処理条件とし、プレコート金属板としての製造を可能にしている。
【００４１】
一方で、本発明のプレコート金属板を、屋根材など太陽光が十分に照射し、高い光触媒活性が得られるとともに光触媒皮膜の劣化が著しいときには、最外層皮膜を構成する樹脂は、テトラアルコキシシラン及びこれらのアルコキシシランの縮合物のみからなる無機ポリマーとすることが好ましい。テトラアルコキシシランは、加水分解と脱水縮合により水酸基を含んだシロキサン結合が生成し、さらにエージングや加熱処理を行うことでシロキサン結合のみとすることができ、さらに光触媒耐性の高い無機樹脂を得ることができる。
【００４２】
最外層の皮膜組成物に含まれるエポキシ基の割合は、Ｓｉ−Ｏの結合１に対して０〜０．２５の割合であることが好ましく、より好ましくはＳｉ−Ｏの結合１に対して０〜０．２２の割合である。エポキシ基の含有量がこの値を超えて多すぎる場合、光触媒耐性に劣る皮膜となる。上記の割合でエポキシ基を含有する無機ポリマー、またはシロキサンからなる無機ポリマーとすることで、光触媒活性が極めて高い窒素ドープ型の可視光型の光触媒を分散する皮膜組成物として好適に用いることができる。
【００４３】
これに対し、最外層以外の内側に位置する皮膜組成物の成分は、酸化ケイ素、またはシロキサンポリマーを主成分とする。前記酸化ケイ素としては非晶質シリカが好適である。また、前記シロキサンポリマーとしては、炭素数１以上４以下のアルコキシ基を有するテトラアルコキシシラン、炭素数１以上１２以下のアルキル基を有するアルコキシシラン、アリール基を有するアルコキシシラン及び炭素数１以上１２以下のアルキル基とアリール基の双方を有するアルコキシシランからなる群から選択される少なくとも１種のアルコキシシランと、エポキシ基を有するアルコキシシランまたはアミノ基を有するアルコキシシランとの加水分解反応及びその後の縮合反応により得られる脱水縮合物である。繰り返しになるが、アルコキシシランの縮合物とは、原料として用いたアルコキシシランが加水分解し、一旦加水分解物を生成した後、乾燥焼付け（熱処理）工程で縮合して生成したものが好適である。
【００４４】
このように、最外層を除いた内側の皮膜は、それを構成する組成物が、酸化ケイ素、またはシロキサンポリマーのうちの、特に非晶質シリカまたはケイ素を主成分としたポリシロキサン系の無機ポリマーにアルキル基、アリール基を多く配合した無機-有機複合ポリマーが主成分であることから、光触媒に対する適度な安定性、耐候性に加えて、加工性にも優れた皮膜となっている。
【００４５】
ここで、炭素数１以上１２以下のアルキル基としては、メチル基、エチル基、プロピル基、ブチル基、ヘキシル基、２−エチルヘキシル基、ドデシル基など、アリール基としては、フェニル基、トリル基、キシリル基、ナフチル基などが挙げられる。
この内、本発明の有機基として特に好適に用いられるのはメチル基、またはフェニル基であり、メチル基を有するアルコキシシラン、フェニル基を有するアルコキシシラン、メチル基とフェニル基を有するアルコキシシランが特に好適に用いられ、中でもフェニル基を有するアルコキシシランが特に望ましい。
また、本発明で用いる有機基は２種類以上のものを同時に使用することができ、異なる有機基を有する２種以上のアルコキシシラン、異なる２種以上の有機基を含有するアルコキシシランを好適に使用することができる。
【００４６】
これら内側の皮膜を構成するケイ素酸化物の骨格中に有機成分を配合した無機−有機複合ポリマーは、Ｓｉ−Ｏの結合１に対して０．０５〜１．５の割合で、メチル基、及び／またはフェニル基が結合していることが望ましい。より好ましくは、Ｓｉ−Ｏの結合１に対して０．０５〜１．２の割合でメチル基、及び／またはフェニル基が結合していることが望ましい。このポリマーが、これらの範囲を超えて多くのメチル基、及び／またはフェニル基を含有している場合、皮膜の柔軟性が高くなり、十分な加工性を付与することができるものの、光触媒耐性が低下することとなり好ましくない。一方、このポリマーにおけるメチル基、及び／またはフェニル基の含有量がこれらの範囲を超えて少ない場合、皮膜に十分な柔軟性を付与することができず、加工時の密着性が低下することとなり好ましくない。
また、外層側から内側に向けてアルキル基、アリール基を有するアルコキシシランの配合量を増やすことで、段階的に皮膜の柔らかさ、伸び特性を変え、より成形加工性や加工部密着性に優れた皮膜を実現している。
【００４７】
本発明のプレコート金属板に用いる基材金属板の有機樹脂層を形成する有機樹脂として、例えば、ポリエステル、ウレタン、アクリル、エポキシ等の有機ポリマーを含むことができるが、これらに限定されるものではない。
ポリエステル樹脂としては、具体的には、ポリエチレンテレフタレート 、ポリトリメチレンテレフタレート 、ポリブチレンテレフタレート 、ポリエチレンナフタレート 、ポリブチレンナフタレート等を挙げることができる。
ウレタン樹脂は、通常イソシアネート基とアルコール基が縮合してできるウレタン結合でモノマーを共重合させた高分子化合物である。
アクリル樹脂は、アクリル酸エステルあるいはメタクリル酸エステルの重合体で、透明性の高い非晶質の合成樹脂である。
エポキシ樹脂は、分子内に２個以上のオキシラン環（エポキシ基）を有する化合物の総称であり、具体的には、ビスフェノール型とノボラック型のエポキシ樹脂を挙げることができる。
有機樹脂層の厚みは、通常５μｍ〜５０μｍとなることができる。
【００４８】
本発明で用いる光触媒活性を有する皮膜中には、可視光領域において活性を有する可視光型光触媒物質を含んでいる。光触媒物質の代表例は光触媒粒子であるが、本発明のプレコート金属板上の皮膜に含まれる光触媒物質は、粒子状態であるものはもちろんのこと、粒子とはいえないようなゾル状物質、金属錯体を加熱して生成した物質なども必要に応じて用いることができる。
【００４９】
可視光領域型光触媒物質としては、アナターゼ型の酸化チタンに窒素やイオウなどの陰イオンをドーピングしたもの、同じくアナターゼ型の酸化チタンにＰｔ粒子を担持させたもの、ＡｇＮｂＯ3とＳｒＴｉＯ3の固溶体などが良く知られており、本発明の光触媒物質として好適に用いることができる。しかしながら、本発明の可視光型光触媒物質としては、光触媒性能が優れており、安価に製造できることから酸化チタン結晶に窒素をドーピングしたものが特に好適に用いられる。
【００５０】
酸化チタン結晶に窒素をドーピングして作製した光触媒は、ドープした窒素の存在状態によって、（ｉ）酸化チタン結晶の酸素サイトの一部を窒素原子で置換し、Ｔｉ−Ｏ−Ｎ構成を有するもの、（ｉｉ）酸化チタン結晶の格子間に窒素原子が存在するもの、及び（ｉｉｉ）酸化チタン結晶の多結晶集合体の粒界に窒素原子が存在しているものなどがあり得る。このうち、（ｉ）の光触媒物質は、酸化チタンの結晶格子中でチタン原子と窒素原子との間で化学結合を形成すること、たとえば、酸化チタン結晶の酸素サイトの一部を窒素で置換したＴｉ−Ｏ−Ｎ構造を形成することにより、結晶構造はより安定し、可視光領域（波長約３６０ｎｍ〜約８３０ｎｍ）、紫外光領域（波長約１０ｎｍ〜約４００ｎｍ）のいずれにおいても優れた光触媒性能と経時変化が少ない長期にわたって安定した光触媒性能が得られるため、本発明の光触媒としては特に好適に用いることができる。
【００５１】
本発明で用いる可視光型の光触媒物質は、粉末であっても、水に分散した水系のゾルもしくはコロイド、あるいはアルコールなどの極性溶媒やトルエンなどの非極性溶媒中に分散した有機溶媒系のゾルもしくはコロイドなどの形態であってもよい。光触媒物質が有機溶媒系のゾルもしくはコロイドである場合、その分散性に応じて、さらに水や有機溶媒を用いて希釈してもよく、また分散性を向上させるために光触媒物質の表面を処理して用いてもよい。
【００５２】
多くの場合、光触媒としては粉末状の光触媒粒子を用いるのが一般的であるが、本発明で用いる光触媒粒子の性状は特に限定を受けるものではない。しかしながら、高い触媒活性を得るためにはできるだけ細かい粒子を用いるのが好ましい。好ましい光触媒粒子の大きさとしては一次粒子径で０．５μｍ以下、より好ましくは０．１μｍ以下、さらに好ましくは０．０５μｍ以下である。粒子サイズの下限は特に限定を受けないが、細かすぎても扱いにくくなるため、通常は一次粒子径で５ｎｍ以上のものが好適に用いられる。
【００５３】
粒子径が細かく、活性の高い粒子を光触媒として使用した場合、優れた光触媒効果、すなわち汚染物質の除去効果が得られるが、通常は同時に光触媒を保持している皮膜それ自体が劣化するため、長期間にわたって耐汚染性、セルフクリーニング性を発現させることはできない。本発明で用いる皮膜組成物は、これまでに用いられてきた有機樹脂成分と比較して、光触媒粒子による劣化を大幅に抑制しているため、粒子径が細かく、活性が高い光触媒粒子を特に支障なく用いることができる。
【００５４】
なかでも、最外層皮膜はシロキサン骨格の骨格中に有機成分を配合したポリマーであることから、光触媒耐性が極めて高く、活性の高い光触媒を最大限に添加することができる。屋外での使用など特に高い光触媒耐性を必要とする場合には、非晶質シリカに代表される酸化ケイ素やテトラアルコキシシラン及びそのアルコキシシランの縮合物であるケイ素酸化物の骨格を主体とした無機ポリマーを使用することが好ましいい。
【００５５】
内側皮膜では、有機官能基の含有量を高めて無機成分比率を低減し、併せて光触媒濃度も下げ皮膜の耐久性を確保するとともに、無機成分含有量と光触媒添加量が少ないことから、皮膜の伸びや十分な加工性を付与している。
【００５６】
この結果、最外層皮膜によって高い耐汚染性を維持しつつ、無機成分を主体とした最外層皮膜の硬さや加工性の低さを補い、最外層皮膜と内側皮膜とが一体となり皮膜全体として光触媒に対する耐久性、安定性を高め、かつ加工部においても剥離を生じない優れた密着性と耐久性に優れた皮膜としている。
【００５７】
さらには、最外層、内側皮膜を合わせた全体の皮膜厚さが５μｍ以下であるため、最外層に無機成分を主体とした硬い皮膜を配置しているデメリットを打ち消し、特に皮膜の加工性や加工部の密着性において上記の効果をより顕著なものとしている。
【００５８】
また、微細な光触媒粒子を用いた場合、分散が困難であることにより、皮膜中で凝集体を形成する可能性もある。しかしながら、通常、これらの凝集体の間隙には皮膜を構成する樹脂成分が存在しない場合が多いため、汚染物質が触媒表面に到達しやすくなるという利点も考えられる。
この点について、皮膜中における光触媒物質は均一に分散していることが望ましいが、必ずしも完全に均一である必要はない。均一に分散していない例としては、上述したように凝集体を形成している場合や光触媒物質の含有濃度が最表面部と内部とで異なっている場合、光触媒物質の含有濃度が段階的に変化している場合などが挙げられ、これらの状態であっても好適に用いることができる。
【００５９】
本発明では、光触媒活性を有する皮膜中の光触媒物質の分散状態に変化を持たせ、初期段階から長期間にわたって耐汚染性効果を発現させ、皮膜樹脂の劣化を抑制することを１つの態様としている。これは、皮膜中に含まれる光触媒物質に粒径分布の極大値が存在し、最外層に位置する皮膜中の光触媒物質の粒径分布の極大値の１つが０．５μｍ〜５μｍの範囲にあり、かつ有機樹脂層に接する内側皮膜中の光触媒物質の粒径分布の極大値の１つが０．２μｍ以下としたものである。このうち、最外層皮膜中の光触媒は、汚染物質に直接接触することから活性が高いことが好ましく、微細な光触媒粒子が凝集した結果、粒径分布の極大値の１つが０．５μｍ〜５μｍの範囲にあることが望ましい。最外層に位置する皮膜中の光触媒物質の粒径分布のより好ましい極大値の範囲としては０．５μｍ〜３μｍであり、さらに好ましくは０．６μｍ〜２μｍである。また、最内側皮膜中の光触媒物質の粒径分布のより好ましい極大値の範囲は０．１５μｍ以下である。
【００６０】
粒径分布の極大値がこれらの範囲を超え、最外層に位置する皮膜中の光触媒物質の粒径分布の極大値の１つが大きすぎる場合には、分散粒子径が大きすぎて凹凸の激しい粗な皮膜となり、美麗な外観が得られないだけでなく皮膜から光触媒物質が脱落しやすくなるなどの不都合が生じる。一方で、極大値の１つがこれらの範囲を超えて小さすぎる場合には、光触媒物質が皮膜中に微細分散されるため、ごく初期の段階で耐汚染性が発現しにくくなる可能性がある。このため、粒径分布の極大値については、合計の皮膜厚さの２倍である２０μｍを超えるようなものが存在しないのが好ましく、より好ましくは１０μｍを超えるような極大値が存在しないことである。また、最外層皮膜中では０．２μｍに満たない極大値が存在しないことが好ましい。
【００６１】
また、最内側皮膜中の光触媒物質の粒径分布の極大値の１つがこれらの範囲を超えて大きすぎる場合には、上記最外層皮膜同様、外観の不具合や粒子の脱落といった不都合に加えて光触媒物質と光触媒皮膜との下層にある樹脂層とが直接接触する頻度が高くなることから、樹脂層の劣化が早くなる可能性がある。
【００６２】
本発明で用いる可視光型光触媒は、酸化チタンをベースとした光触媒物質を例に挙げれば、以下のいずれかの方法により製造することができる。
【００６３】
（Ｉ）酸化チタンまたは含水酸化チタンを、アンモニアガス、窒素ガス、及び窒素ガスと水素ガスとの混合ガスからなる群から選択される少なくとも１種のガスを含む雰囲気中で熱処理する方法。
【００６４】
（ＩＩ）チタンアルコキシド溶液を、アンモニアガス、窒素ガス、及び窒素ガスと水素ガスとの混合ガスからなる群から選択される少なくとも１種のガスを含む雰囲気中で熱処理する方法。
【００６５】
（ＩＩＩ）エマルジョン燃焼法において、（１）エマルジョン中の水相であるチタン塩水溶液中またはサスペンジョン中に、硝酸イオン以外の窒素元素を含むイオンまたは分子、たとえばアンモニア、ヒドラジンが存在し、かつ（２）エマルジョン中に含まれる油及び界面活性剤を含む燃焼成分が完全に燃焼し、かつ水溶液中に含まれる金属イオンまたは金属化合物が大気中で最も安定な酸化物を形成するために必要な酸素量（以下、必要酸素量という）以下の酸素が反応装置内に導入された雰囲気中で、エマルジョンを噴霧燃焼させる方法。
【００６６】
（ＩＶ）エマルジョン燃焼法において、
（１）エマルジョン中の水相であるチタン塩水溶液またはサスペンジョン中に、硝酸イオン以外の窒素原子を含むイオンあるいは分子、たとえばアンモニア、ヒドラジンが存在せず、（２）窒素ガス以外の窒素含有ガス、たとえばアンモニアを含み、かつ反応装置内に導入された酸素量が必要酸素量よりも少ない雰囲気中で、エマルジョンを噴霧燃焼させる方法。
【００６７】
（Ｖ）窒化チタン結晶または窒酸化チタン結晶を、酸素、オゾン、水分子、またはヒドロキシル基を含む化合物を含む酸化雰囲気中で熱処理あるいはプラズマ処理する方法。
【００６８】
（ＶＩ）酸化チタンと、常温で酸化チタンに吸着する窒素化合物との混合物を加熱する方法。
【００６９】
本発明の光触媒皮膜の厚さは合計で５μｍ以下であり、より好ましくは４μｍ以下、成形加工性の点からさらに膜厚の制約が厳しい場合には、３μｍ以下とすることが好ましい。皮膜厚さの下限には制約がなく、光触媒皮膜が形成されていれば効果を発揮するが、ほぼ全面にわたって欠陥のない皮膜を形成しようとした場合、それぞれの皮膜が０．１μｍ以上であることが好ましく、より好ましくは０．３μｍ以上である。
上記範囲を超えて皮膜が厚すぎる場合には、必要な成型加工性が得られない、あるいは加工時の密着性が十分でない可能性があり、一方で、皮膜厚さがこれらの範囲を超えて薄い場合、均一な皮膜を形成して所定の特性を発現することが困難となることが多い。
【００７０】
また、それぞれの皮膜ごとの厚さは、必要とされる特性あるいは用途によっても異なるが、１層の皮膜あたり０．１μｍ以上３μｍ以下であることが望ましく、より好ましくは０．１μｍ以上２．５μｍ以下である。さらに膜厚の制約が厳しい場合には、０．３μｍ以上２μｍ以下とすることが好ましい。
【００７１】
皮膜厚さがこれらの範囲を超えて薄い場合、均一な皮膜を形成して所定の特性を発現することが困難であり、一方で、皮膜が上記範囲を超えて厚すぎる場合には、必要な成型加工性が得られない、あるいは加工時の密着性が十分でない可能性がある。
【００７２】
皮膜厚さに関してさらに述べれば、現在のところ、最も落ちにくい汚れとして認識されているのはシリコン系シーリング剤であり、発明者らの検討によれば、表面にこの汚れを付着させることなく、例えば５年間良好な状態を維持しようとした場合、最外層の皮膜厚さは１μｍ以上であることが好ましく、１μｍ〜３μｍの範囲で皮膜を形成することが望ましい。
【００７３】
また、この場合、内側皮膜の望ましい皮膜厚さは、必要とされる加工性によっても異なるため、一概に決定することはできないが、最外層皮膜の半分程度から１．５倍程度までの範囲とすることが好ましく、最外層の皮膜厚さを上記と仮定すれば０．５μｍ〜５μｍの範囲とすることが好ましい。具体的な膜厚の例としては、（１）最外層皮膜２μｍ／内側皮膜２μｍ、（２）最外層皮膜２μｍ／内側皮膜１μｍ、（３）最外層皮膜３μｍ／内側皮膜６μｍ、（４）最外層皮膜２μｍ／中間皮膜１μｍ／最内側皮膜１μｍ、（５）最外層皮膜２μｍ／中間皮膜２μｍ／最内側皮膜２μｍ、などである。中間皮膜は複数存在することができるが、上述したように光触媒皮膜の厚さは合計で５μｍ以下である。
【００７４】
本発明のプレコート金属板の態様は、光触媒による耐汚染性の効果に加えて、従来知られている（１）単一の光触媒皮膜、（２）光触媒皮膜及び光触媒を含有しない保護皮膜、という皮膜構成と比較してセルフクリーニング効果を長期間に亘って維持することを企図したものである。従来の光触媒皮膜では、光触媒皮膜の劣化、あるいは剥離等によって基材金属板の有機樹脂層または光触媒機能を有しない保護層が露出した段階で、著しくかつ急激にセルフクリーニング性が低下する。これに対して、本発明のプレコート金属板の態様の１つは、少なくとも２層の光触媒皮膜を形成し、その両者に光触媒物質を含有されているため、単一の光触媒皮膜の場合と比較して光触媒によるセルフクリーニング性を少なくとも２倍以上の長期に亘って持続させることができる。さらには、最外層皮膜と内側皮膜の光触媒粒子の結合により、これらの皮膜の密着性が向上し耐久性を向上させることができる。
【００７５】
また、少なくとも２層の光触媒皮膜のうち、基材金属板に近い内側の皮膜ほど光触媒含有量を少なくなるようにすることによって、内側皮膜の柔軟性をさらに高くするとともに、光触媒含有量の多い外側の光触媒皮膜が失われても、初期状態ほど顕著な効果は持続しないものの、引き続き所定のセルフクリーニング性が得られることを意図している。内側の皮膜中に適切な量の光触媒を添加しておくことで、必要十分なセルフクリーニング性とセルフクリーニング寿命、さらには皮膜全体として加工部における変形追従性や加工部密着性を得ることができる。
【００７６】
この結果、本発明のプレコート金属板は、屋内、屋外のいずれにも適用できるセルフクリーニング性のみならず皮膜の加工性、密着性等の観点でも長期に亘って安定した汚れのないプレコート金属板を実現することができる。
【００７７】
本発明における態様の１つとして、少なくとも２層の光触媒活性を有する皮膜中に含まれる光触媒量は、最外層皮膜で最も多く、内側皮膜となるほど少なくする。この結果、最外層皮膜が劣化、チョーキングを起こして消失し、第２層目の皮膜が露出した場合であっても、それまでの最外層皮膜によって得られたセルフクリーニング性よりは若干劣るものの、継続して耐汚染効果を得ることができ、基材プレコート金属表面が露出するまで、長期間に亘って優れた耐汚染性、セルフクリーニング効果を得ることができる。また、最外層皮膜から内側に向かって段階的に光触媒含有量を少なくしているため、内側の皮膜ほど光触媒による劣化が抑制され、長期間に亘って優れたセルフクリーニング性が維持されることになる。
【００７８】
これらの各皮膜中における光触媒物質の含有量は、合計皮膜全体に対する質量割合で５０％以下、好ましくは４０％以下であり、さらに好ましくは３０％以下とするのが良い。添加量の下限については、光触媒物質の効果が得られる範囲内で決定すれば良く、通常は合計皮膜全体に対する質量割合で０．０５％以上、より好ましくは０．２％以上、さらに好ましくは０．５％以上である。
【００７９】
また、最外層から内側に向かって光触媒物質の含有量を変化させる場合の光触媒の含有量は、上記した光触媒量の範囲で適宜決定することができる。例えば、第２層皮膜を形成する場合、最外層皮膜とその下に位置する第２層皮膜の光触媒量の組合せとして、皮膜全体に対する質量割合で５０％／２０％、３５％／１０％あるいは２０％／５％などに設定することができる。また、更にその下に位置する第３層皮膜を形成する場合には、合計皮膜全体に対する質量割合で５０％／３０％／１０％、３５％／２０％／１０％あるいは２０％／１５％／１％などに設定することができる。
【００８０】
最外層から内側に向かって光触媒物質の含有量を変化させる場合の含有量の例は、上記で示した通りであるが、望ましくは最内側皮膜中の光触媒の含有量を、合計皮膜全体に対する質量割合で０．０５％〜３０％にすると良い。最内側皮膜は基材金属板のポリエステル、ウレタン、アクリル、エポキシ等の有機樹脂を主成分とする有機樹脂層と接しているため、また皮膜の柔軟性を確保する観点からも必要以上に光触媒を含有しないことが望ましい。最内側皮膜におけるより好ましい光触媒量は、合計皮膜全体に対する質量割合で０．０５％〜２０％であり、さらに好ましくは合計皮膜全体に対する質量割合で０．１％〜１５％である。前述した本発明の第２の態様では、最内側皮膜は光触媒を含有しない（０％）バリヤ層である。
【００８１】
光触媒物質は、そのままの状態で皮膜中に添加し、用いることも可能であるが、触媒担体表面に担持させた状態で使用することも可能である。触媒担体を用いることで、光触媒物質と皮膜のポリマー成分が直接接触する面積を減らすことができるため、光触媒による皮膜の減耗、劣化を抑制することができる。また、分散が困難であるような塗料（樹脂）と光触媒物質との組合せであるような場合、担体として適当な材質を選択することによって、より分散状態に優れた光触媒皮膜を得ることができる。担体には、光触媒に対して安定な無機系の酸化物、特に酸化ケイ素、酸化アルミニウム、酸化マグネシウム、酸化ジルコニウム、酸化鉄、酸化カルシウムなどが好適に用いられる。
【００８２】
本発明における光触媒皮膜は、実質的に酸化ケイ素、またはシロキサンポリマーと光触媒物質とからなり、光触媒含有量が約１０％であれば残りは酸化ケイ素、またはシロキサンポリマーとなることができる。しかしながら、皮膜の意匠性、耐食性、耐摩耗性、触媒機能等を向上させることを目的として、さらに、着色顔料、体質顔料、光触媒以外の触媒、防錆顔料、金属粉末、高周波損失剤、骨材等を添加することも可能である。顔料としては、例えば、ＳｉＯ2、ＴｉＯ2、Ａｌ2Ｏ3に代表される酸化物、２種以上の金属元素を構成成分とする複酸化物やＺｎ粉末、Ａｌ粉末等の金属粉末などが挙げられる。防錆顔料を添加する場合には、環境汚染物質を含まないモリブデン酸カルシウム、リンモリブデン酸カルシウム、リンモリブデン酸アルミニウム等の非クロム酸顔料を用いることが好ましい。また、高周波損失剤としてはＺｎ−Ｎｉフェライトが、骨材としてはチタン酸カリウム繊維等が挙げられる。
【００８３】
これらの添加物の添加量は、必要とする性能に応じて適宜決定することができるが、本発明における皮膜の特性を最大限に生かすためには、あまり多くの添加物を用いないことが好ましい。好ましい添加量としては、各皮膜に対する質量割合で３０％以下、好ましくは２０％以下、さらに好ましくは１５％である。
【００８４】
本発明の皮膜中には、主たる元素としてＳｉが含まれているが、これ以外の元素としてＢ、Ａｌ、Ｇｅ、Ｔｉ、Ｙ、Ｚｒ、Ｎｂ、Ｔａ等から選ばれる少なくとも１種の金属元素を添加することができる。このうち、Ａｌ、Ｔｉ、Ｎｂ、Ｔａは酸を触媒として系に添加しているときに、皮膜の固化を低温あるいは短時間で完了させるための触媒的な働きを示すものである。酸を触媒としてこれらの金属含有アルコキシドを添加したときにはエポキシの開環速度が速くなり、低温短時間での皮膜硬化が可能となる。特にしばしば用いられるのはＴｉであり、Ｔｉ−エトキシド、Ｔｉ−イソプロポキシド等のＴｉのアルコキシドが好適に用いられる。また、Ｚｒを添加した系では、皮膜の耐アルカリ性が顕著に改善されるため、特に耐アルカリ性が必要とされる用途で好適に用いられる。
【００８５】
本発明で用いる基材金属板を構成する金属板については、いかなる材質の金属板も好適に使用することができる。例えば、鋼板、ステンレス鋼、チタン、アルミニウム、アルミニウム合金あるいはこれらにめっき処理を行ったものなどを用いることができる。中でも特に好ましい金属板としては、鋼板、ステンレス鋼板、チタン板、アルミニウム板、アルミニウム合金板またはこれらにめっき処理を行っためっき金属板があげられる。
【００８６】
このうち、めっき金属板としては亜鉛めっき鋼板、亜鉛−鉄合金めっき鋼板、亜鉛−ニッケル合金めっき鋼板、亜鉛−クロム合金めっき鋼板、亜鉛−アルミニウム合金めっき鋼板、アルミめっき鋼板、亜鉛−アルミニウム−マグネシウム合金めっき鋼板、亜鉛−アルミニウム−マグネシウム−シリコン合金めっき鋼板、アルミニウム−シリコン合金めっき鋼板、亜鉛めっきステンレス鋼板、アルミニウムめっきステンレス鋼板等があげられる。
【００８７】
ステンレス鋼板としてはフェライト系ステンレス鋼板、マルテンサイト系ステンレス鋼板、オーステナイト系ステンレス鋼板等があげられる。ステンレス鋼板の厚さとしては、十ｍｍ程度の厚いものから、圧延により１０μｍ程度まで薄くした、いわゆるステンレス箔までがあげられる。ステンレス鋼板及びステンレス箔の表面は、ブライトアニール、バフ研磨などの表面処理を施してあってもよい。
【００８８】
アルミニウム合金板としてはＪＩＳ１０００番系（純Ａｌ系）、ＪＩＳ２０００番系（Ａｌ−Ｃｕ系）、ＪＩＳ３０００番系（Ａｌ−Ｍｎ系）、ＪＩＳ４０００番系（Ａｌ−Ｓｉ系）、ＪＩＳ５０００番系（Ａｌ−Ｍｇ系）、ＪＩＳ６０００番系（Ａｌ−Ｍｇ−Ｓｉ系）、ＪＩＳ７０００番系（Ａｌ−Ｚｎ系）等があげられる。
【００８９】
本発明のプレコート金属板は、最外層皮膜として、可視光領域においても光触媒作用を発現できる皮膜を有している。ここまでは、本発明のプレコート金属板の特長について、耐汚染性機能を中心に述べてきたが、本発明のプレコート金属板は、有害ガスの分解・浄化、空気清浄機能や抗菌、抗ウィルス、抗かびの機能を有している。この機能は、紫外光の照射下においてはもちろんのこと、蛍光灯やＬＥＤなどの可視光照射によっても発現させることができる。
【００９０】
本発明のプレコート金属板が分解・浄化することができる有害ガスは、基本的にはその種類を問わないが、アセトアルデヒド、ホルムアルデヒド、メチルメルカプタン、アンモニアに代表される有害ガス・悪臭を発するガスを分解・浄化することができる。抗菌作用については黄色ぶどう球菌、肺炎桿菌など、抗カビ性はペニシリウムピノフィルムに対する効果を確認しており、抗ウィルス効果についても確認している。
【００９１】
本発明のプレコート金属板は、蛍光灯やＬＥＤなどの可視光において有害ガスの分解・浄化機能を有していることから、本発明のプレコート金属板を使用して金属製家具を製造することが可能である。金属製家具の全面に本発明のプレコート金属板を使用し、蛍光灯、ＬＥＤの光が当たる状態にしておくことにより、空気浄化機能を得ることができる。金属製家具としては、オフィスのキャビネット、机（サイドデスクを含む）、本棚などが挙げられる。また、金属製パーティションにも本発明のプレコート金属板を適用することができる。
【００９２】
本発明のプレコート金属板は、蛍光灯やＬＥＤなどの可視光でも十分にその効果を発揮することができるが、上記の金属製家具やパーティションとして使用する場合には、できるだけ窓の近くに設置し、太陽光もあたる状態にしておくことでさらに顕著な効果を得ることができる。
【００９３】
本発明のプレコート金属板の第一の好適な製造方法は、有機樹脂層を有する金属板（基材金属板）上に、最外層の下に位置する内側の皮膜を形成するための皮膜成分溶液、具体的な成分としては、上述した炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される少なくとも１種のアルコキシシランと、エポキシ基を有するアルコキシシランまたはアミノ基を有するアルコキシシランとを含む原料成分と、光触媒活性を有する物質とを含有してなる皮膜成分溶液を塗布し、加熱硬化を行い、この塗布工程と加熱硬化工程を所定回数繰り返して複数層の皮膜を形成した後、さらに最外層の皮膜を形成するための皮膜成分溶液、具体的な成分としては、上述した炭素数１以上４以下のアルコキシ基を有するテトラアルコキシシラン、エポキシ基を有するアルコキシシランを含む原料成分と可視光領域において光触媒作用を有する光触媒物質とを含有する皮膜成分溶液を塗布し、加熱硬化を行い、積層された皮膜構造を形成することを特徴としている。
【００９４】
皮膜成分溶液の塗布は、ディップコート法、スプレーコート法、バーコート法、ロールコート法、スピンコート法などによって行われる。
【００９５】
本発明のプレコート金属板の第二の好適な製造方法は、有機樹脂層を有する金属板に最外層の下に位置する内側の皮膜を形成するための皮膜成分溶液、具体的な成分としては、上述した炭素数１以上４以下のアルコキシ基を有するテトラアルコキシシラン、炭素数１以上１２以下のアルキル基を有するアルコキシシラン、アリール基を有するアルコキシシラン、及び炭素数１以上１２以下のアルキル基とアリール基の双方を有するアルコキシシランからなる群から選択される少なくとも１種のアルコキシシランと、エポキシ基を有するアルコキシシランまたはアミノ基を有するアルコキシシランとを含む原料成分と、光触媒活性を有する物質とを含有してなる皮膜成分溶液と、最外層の皮膜を形成するための皮膜成分溶液、具体的な成分としては、上述した炭素数１以上４以下のアルコキシ基を有するテトラアルコキシシラン、エポキシ基を有するアルコキシシランを含む原料成分と可視光領域において光触媒作用を有する光触媒物質とを含有する皮膜成分溶液とを用いて各１層ずつ、または内側皮膜用の成分溶液を２層以上、最外層皮膜用の成分溶液を１層同時塗布するか或いは遂次塗布することにより未硬化の積層塗膜を形成した後、同時に加熱硬化することを特徴としている。
【００９６】
本発明の製造方法で用いる処理液中には光触媒物質を含有している。繰り返しになるが、本発明で用いる光触媒物質の形態は特に限定を受けるものではなく、前記の光触媒粒子を始めとして、粒子とはいえないようなゾル状物質、金属錯体のような物質も含めて使用することができる。
【００９７】
ここで、ゾル状物質とは、処理液中においてアルコキシドの加水分解によって生成した析出物や、水または有機溶媒中に分散、安定化された極めて微細なコロイドのことをいう。
【００９８】
皮膜の加熱硬化における標準的な加熱条件は、１５０℃以上４００℃程度までの温度域で、１時間から数秒程度の熱処理を行うことが好ましい。一般に、熱処理温度が高い場合は短い熱処理時間で皮膜の硬化が可能であり、熱処理温度が低い場合には長時間の処理が必要である。この加熱条件は第一の製造方法である塗布工程と加熱硬化工程を繰り返す方法においても、また第二の製造方法である複数回の塗布によって未硬化の積層塗膜を形成した後、同時に加熱硬化する方法においても支障なく用いることができる。
【００９９】
また、乾燥あるいは熱処理に十分な温度、時間をかけられないような場合には、一旦加熱硬化を行った後に、必要に応じて室温で１〜５日放置することができる。この工程を経ることで、塗膜形成直後より塗膜の硬度を高くすることができる。また、この皮膜は、塗布後に室温で放置することによって硬化させることも可能である。ただし、その場合には、実用的な硬度となるまでには長時間を必要とする場合が多い。
【実施例】
【０１００】
本発明を以下の実施例によって具体的に説明する。実施例、比較例では、金属板の片側にのみ有機樹脂層、光触媒皮膜を有する態様について説明するが、金属板の両側に有機樹脂層、光触媒皮膜を有する態様においても、本発明の効果が得られることは容易に理解できると考える。
【０１０１】
（実施例１〜１３、実施例４８，４９、比較例１〜３）
表１に示した割合で配合したγ−グリシドキシプロピルトリエトキシシラン（ＧＰＴＥＳ）、フェニルトリエトキシシラン（ＰｈＴＥＳ）、テトラエトキシシラン（ＴＥＯＳ）、ジメチルジエトキシシラン（ＤＭＤＥＳ）にチタニウムテトラエトキシド８．２質量部を加えて十分に撹拌した後、エタノールで希釈した蒸留水を用いて酢酸酸性下で加水分解を行った。ここにアミノプロピルトリエトキシシラン（ＡＰＴＥＳ）を加え、さらに蒸留水及びエタノールの混合溶液を用いて加水分解を行い、内側皮膜用、最外層皮膜用それぞれの光触媒を含んでいない皮膜成分溶液を調製した。
【０１０２】
加水分解には十分な量の水を添加し、皮膜成分溶液は１５０℃で乾燥させたときの固形分（ポリマー分）濃度がいずれも２０質量％となるようにした。この溶液に、表１に示した可視光型光触媒物質を添加し、塗布用の皮膜成分溶液を作製した。表１に示す光触媒添加量は、光触媒を含んでいない皮膜成分溶液に含まれる固形分（１５０℃で乾燥させたときの固形分濃度）全体に対する質量割合である。用いた光触媒粒子の一次粒子径は約２０ｎｍである。
【０１０３】
実施例１〜１３のプレコート金属板は、亜鉛めっき鋼板表面にメラミン架橋のポリエステル皮膜を約１５μｍの厚さで塗装した０．６ｍｍ厚の鋼板を基材金属板として作製した。
【０１０４】
光触媒皮膜は、まず基材金属板表面に内側皮膜用成分溶液をバーコーターで塗布し、５０秒後に板温が２１０℃となるような昇温条件を用いて最高温度２１０℃で熱処理を行うことによって形成した。形成した皮膜の厚さは約１．５μｍであった。
続いてこの表面に、最外層皮膜用成分液をバーコーターで塗布後、２６０℃に加熱して最外層の光触媒皮膜を形成した。形成した皮膜の厚さは約１μｍであった。
【０１０５】
実施例４８，４９のプレコート金属板は、同じく亜鉛めっき鋼板表面にメラミン架橋のポリエステル皮膜を約１５μｍの厚さで塗装した０．６ｍｍ厚の鋼板を基材金属板として作製した。
この基材金属板に、まず、バリヤ層を形成した。バリヤ層は、豊田通商製のコーティング液ＶＣＴ−０２ＳＬＢ（不揮発分濃度：５〜１０％）をバーコーターで片面に塗布後、５０秒後に最高板温に到達する昇温条件を用いて板温２１０℃で乾燥、焼付けを行った。続いて光触媒皮膜の塗装・焼付けを行った。光触媒皮膜は、同じく豊田通商製のコーティング液ＶＣＴIIＣ−０２ＳＬＣ（不揮発分濃度：５〜１０％）をバーコーターで片面に塗布後、同様の昇温条件を用いて板温２５０℃で乾燥、焼付けを行った。皮膜は片面にのみ形成し、厚さはバリヤ層が約０．３μｍ、光触媒皮膜が０．６μｍ（実施例４８）と１．５μｍ（実施例４９）であった。
作製したこれらの皮膜の成分は、バリヤ層が非晶質シリカのみからなる皮膜、光触媒皮膜が非晶質シリカと可視光応答型光触媒であるＮ−ｄｏｐｅのＴｉＯ2粒子からなり、ＴｉＯ2粒子の含有率は３０ｍａｓｓ％であった。
【０１０６】
比較例としては、同じ基材金属板を用い、内側皮膜の光触媒量が最外層皮膜と比較して多い例（比較例１）、最外層皮膜に可視光型の光触媒を添加しているものの内側皮膜には可視光型でない（紫外光型）光触媒を添加した例（比較例２）、比較例２とは逆に最外層皮膜に可視光型でない光触媒を添加し、内側皮膜に可視光型の光触媒を添加した例（比較例３）を準備した。比較例も実施例１と同様に内側皮膜の膜厚を約１．５μｍ、最外層皮膜の膜厚を約１μｍとした。
【０１０７】
プレコート金属板の評価試験は、以下の方法によって行った。
（１）水接触角の低下幅：サンプルのプレコート金属板を、太陽光に２４時間曝露し、または蛍光灯（波長４００ｎｍ〜７６０ｎｍ）を４８時間照射した後に、表面の水接触角を測定し、水接触角の低下幅を評価した。太陽光曝露はサンプルを南向き、水平面から３０°傾けて設置し、蛍光灯照射は照度５０００ｌｕｘとした。
（２）マジックインキの退色状況：黒、青、赤の３色のマジックインキ（寺西化学工業製、マジックインキ（登録商標））を塗り、蛍光灯１６８時間照射後のマジックインキの退色の程度を目視で評価した。
【０１０８】
（３）最外層皮膜除去後の水接触角：最外層皮膜を除去、内側皮膜を露出させた状態で太陽光に２４時間曝露し、または蛍光灯を５０００ｌｕｘで４８時間照射し、水接触角の低下幅を評価した。
（４）皮膜の劣化：太陽光を９６時間、または蛍光灯５０００ｌｕｘで１６８時間照射後のサンプル表面を軽く指でこすり、皮膜の劣化の状況を判断した。
【０１０９】
（５）紫外光及び蛍光灯照射時のアセトアルデヒドガス分解性能：
（ｉ）紫外光照射時のアセトアルデヒド分解性能の測定方法
５ｃｍ×１０ｃｍサイズのサンプルに１ｍＷ／ｃｍ2のブラックライト（ＢＬ）を４０時間プレ照射した後、ＪＩＳ規格の流通試験装置内（図１）に設置した。濃度５ｐｐｍのアセトアルデヒド（ＡＡ）ガスを１リットル／分で流通させ、容器上方からＢＬを照射しつつ出口のガスを自動採取し、ガスクロマトグラフで濃度を測定した（ＪＩＳ  Ｒ１７０１−２に準拠）。
【０１１０】
紫外光照射時の１時間あたりのアセトアルデヒドの除去量（単位：μｍｏｌ／時間）を、以下の計算式Ｉによって求めた。
【０１１１】
１時間あたりのアセトアルデヒドの除去量＝（紫外光消灯時の平均出口ガス濃度−紫外光点灯時の平均出口ガス濃度）×流量×１．０１６×６０／２２．４／２      Ｉ
【０１１２】
（ｉｉ）蛍光灯照射時のアセトアルデヒド分解性能は以下の方法で測定した。５ｃｍ×１０ｃｍサイズのサンプルを各水準ごとに２枚準備し（有効表面積：１００ｃｍ2）、紫外光照射の場合と同様、１ｍＷ／ｃｍ2のブラックライト（ＢＬ）を４０時間プレ照射した後、５リットルのテドラー（ポリフッ化ビニル）製サンプリングバッグ内に設置した。このバッグ内に濃度５０ｐｐｍのＡＡガスを２，５００ｍｌ注入し、８，０００ｌuｘの蛍光灯を照射しながらＡＡガスの分解に伴う濃度の減少率を２４時間連続測定した。
【０１１３】
蛍光灯照射時の２４時間経過後のアセトアルデヒド除去率（単位：％）を、以下の計算式ＩＩによって求めた。
【０１１４】
２４時間経過後のＡＡガス除去率＝（空（サンプルなし）の２４時間後のＡＡガス濃度−サンプルありの２４時間後のＡＡガス濃度）×１００／空（サンプルなし）の２４時間後のＡＡガス濃                ＩＩ
【０１１５】
（６）抗菌活性：
５ｃｍ×１０ｃｍサイズのサンプルに１ｍＷ／ｃｍ2のブラックライト（ＢＬ）を２４時間プレ照射した後、黄色ブドウ球菌またはペニシリウムピノフィルムを表面に接種した。接種量は、黄色ブドウ球菌が２．０〜２．５×１０５個、ペニシリウムピノフィルムが５．０〜５．５×１０４個である。接種後のサンプルに照度１０００ｌuｘの蛍光灯を照射し、２４時間後の生菌数を測定した（ＪＩＳ  Ｒ１７０２を準用）。
抗菌活性値は、無加工試験片（光触媒活性を有していないガラス板）の生菌数に対するサンプル表面の生菌数で評価した。
抗菌活性値＝ｌｏｇ（サンプル表面の生菌数／無加工試験片の生菌数）
【０１１６】
試験結果の評価は、良い方から順に◎、○、△、×の４段階とし、総合評価の結果が◎もしくは○を合格とした。それぞれの評価の基準は、表３に示した。
【０１１７】
試験結果を表２に示した。第２表の結果から、最外層に窒素をドープした可視光型ＴｉＯ2による光触媒皮膜を形成したプレコート金属板では、太陽光への曝露後、または蛍光灯の照射後にいずれも水接触角の低下が認められ、マジックインキの退色も認められた。光触媒添加量の少ない実施例（実施例１）では、水接触角の低下、及びマジックインキの退色の程度がやや小さくなっており、また光触媒添加量の多い実施例（実施例７〜１０）では、皮膜の劣化がやや大きくなっているものの、いずれも十分な性能を示している。
【０１１８】
また、最外層皮膜を除去、内側皮膜を露出させた状態で測定した水接触角は、内側皮膜の光触媒添加量が少ない実施例（実施例１、２）を除いて、顕著な低下が起こっている。したがって、実施例１〜１０に示したプレコート金属板は、使用開始直後の初期状態から最外層皮膜が消失し、内側皮膜が露出した後であっても、長期間にわたって耐汚染性の効果が得られることがわかる。
【０１１９】
窒素ドープ型ＴｉＯ2以外の可視光型光触媒を用いたプレコート金属板の場合（実施例１１〜１３）、イオウドープ型の可視光型光触媒では最外層皮膜除去後の水接触角の低下幅がやや不十分であること、ＡｇＮｂＯ3−ＳｒＴｉＯ3固溶体の可視光型光触媒を用いた場合には、蛍光灯を照射したときの最外層の光触媒皮膜による水接触角の低下幅と最外層皮膜除去後の水接触角の低下幅がやや不十分であることから、いずれも総合評価が「○」であった。
【０１２０】
Ｐｔ担持ＴｉＯ2粒子の可視光型光触媒を用いた場合には、性能面ではいずれも良好で評価はすべて「◎」であったが、光触媒の価格が極めて高価で、使用できる範囲が限定されてしまう。
【０１２１】
バリヤ層として非晶質シリカを用い、光触媒皮膜として非晶質シリカにＮ−ｄｏｐｅのＴｉＯ２粒子を配合した実施例４８、４９では、水接触角の低下幅、マジックの退色状況、皮膜の劣化ともに良好であった。バリヤ層には光触媒物質を含有していないため、外層皮膜除去後の水接触角は測定していない。
【０１２２】
また、実施例１〜１３、４８、４９におけるアセトアルデヒドガスの除去性能、抗菌活性は、抗菌活性のうち、特にペニシリウムピノフィルムの抗菌活性について、いくつかの実施例が「○」となっているものの、多くの実施例で「◎」となっており、ガス分解・除去性能、抗菌性ともに良好であることがわかる。
【０１２３】
以上をまとめると、窒素ドープ型ＴｉＯ2以外の可視光型光触媒は、本発明のプレコート金属板に使用することはできるものの、性能、価格等の点から、特に窒素ドープ型ＴｉＯ2触媒が適しているといえる。
【０１２４】
また、表２には記載していないが、２Ｔ曲げ試験（サンプルサイズ５０×５０ｍｍ、同じ厚さの板を２枚挟んだ１８０°曲げ試験）を行って曲げ加工性を試験したところ、実施例１〜１３のプレコート金属板では、皮膜の割れ、剥離とも認められず、優れた曲げ加工性を有していた。
【０１２５】
一方で、内側皮膜に可視光型でない光触媒皮膜を形成した比較例２では、内側皮膜が露出した後は蛍光灯照射後の水接触角の低下が認められないことから、耐汚染効果は最外層皮膜が存在している間だけにとどまるため、長期間にわたる耐汚染効果を期待することができない。
【０１２６】
また、最外層皮膜に可視光型でない光触媒皮膜を形成した比較例３では、太陽光に曝露したときは良好な性状を示すものの、蛍光灯照射の場合は最外層皮膜が存在している状態では水接触角の低下及びマジックインキの退色共に認められず、光触媒としての機能が発現していない。
【０１２７】
内側皮膜の光触媒添加量を最外層皮膜の光触媒添加量より多く添加している比較例１では、最外層皮膜にも耐汚染効果があり、また内側皮膜が露出した状態でも水接触角の低下が起こっており、実施例と同様、長期間にわたって耐汚染効果が得られることが期待できる。しかしながら、この比較例１では、２Ｔ曲げ試験において、基材金属板と内側皮膜と
の界面及び内側皮膜と最外層皮膜との界面で剥離が認められ、実用上問題があることがわかった。
【０１２８】
以上をまとめると、実施例１〜１３、４８，４９のプレコート金属板は、太陽光に曝露した場合に優れた光触媒性能が発現し、また太陽光があたらない室内においても、蛍光灯の照射によって、優れた光触媒性能が発現し、内側皮膜が露出した後であっても、長期間にわたって耐汚染効果が持続できる可能性が高いことがわかった。また、本実施例の塗装鋼板をスチール製家具、パーティションとして使用した場合に、アセトアルデヒドガスに代表される有害ガスを分解し、空気を浄化する機能や優れた抗菌・抗かび性能を示す可能性が高いことがわかった。これに対し、比較例１〜３ではそれぞれ、内側皮膜の光触媒添加量を最外層皮膜より多くした場合には、皮膜の密着性に問題がある、最外層皮膜が消失した後は光触媒機能が発現しない、そして初期状態から光触媒性能が発現しない、という問題があることがわかった。
【０１２９】
（実施例１４〜１９、５０、５１、比較例４〜７）
表４に示した割合で配合したγ−グリシドキシプロピルトリエトキシシラン（ＧＰＴＥＳ）、フェニルトリエトキシシラン（ＰｈＴＥＳ）、テトラエトキシシラン（ＴＥＯＳ）、ジメチルジエトキシシラン（ＤＭＤＥＳ）にチタニウムテトラエトキシド８．２質量部を加えて十分に撹拌した後、エタノールで希釈した蒸留水を用いて酢酸酸性下で加水分解を行った。ここにアミノプロピルトリエトキシシラン（ＡＰＴＥＳ）を加え、さらに蒸留水及びエタノール混合溶液を用いて加水分解を行い、内側皮膜用、最外層皮膜用それぞれの光触媒を含んでいない皮膜成分溶液を調製した。
【０１３０】
加水分解には十分な量の水を添加し、皮膜成分溶液は１５０℃で乾燥させたときの固形分（ポリマー分）濃度がいずれも２０質量％となるようにした。この溶液に、表４に示した可視光型光触媒物質を添加し、塗布用の皮膜成分溶液を作製した。表４に示す光触媒添加量は、光触媒を含んでいない皮膜成分溶液に含まれる固形分（１５０℃で乾燥させたときの固形分濃度）全体に対する質量割合である。用いた光触媒粒子の一次粒子径は約２０ｎｍである。
【０１３１】
実施例１４〜１９のプレコート金属板は、亜鉛めっき鋼板表面にメラミン架橋のポリエステル皮膜を約１５μｍの厚さで塗装した０．６ｍｍ厚の鋼板を基材金属板として作製した。
【０１３２】
光触媒皮膜は、まず基材金属板表面に内側皮膜用成分溶液を加熱硬化後の厚さが異なるようにバーコーターで塗布し、５０秒後に板温が２１０℃となるような昇温条件を用いて最高温度２１０℃で熱処理を行うことによって形成した。
【０１３３】
続いてこの表面に、最外層用皮膜の厚さにも変化をつけられるよう最外層皮膜用の成分溶液をバーコーターで塗布後、２６０℃に加熱して最外層の光触媒皮膜を形成した。形成した皮膜の厚さは、それぞれ表４に示した通りである。
【０１３４】
実施例５０，５１のプレコート金属板は、同じく亜鉛めっき鋼板表面にメラミン架橋のポリエステル皮膜を約１５μｍの厚さで塗装した０．６ｍｍ厚の鋼板を基材金属板として作製した。
【０１３５】
この基材金属板に、まず、バリヤ層を形成した。バリヤ層は、豊田通商製のコーティング液ＶＣＴ−０２ＳＬＢ（不揮発分濃度：５〜１０％）をバーコーターで片面に塗布後、５０秒後に最高板温に到達する昇温条件を用いて板温２１０℃で乾燥、焼付けを行った。続いて光触媒皮膜の塗装・焼付けを行った。光触媒皮膜は、豊田通商製のコーティング液ＶＣＴIIＣ−０２ＳＬＣ（不揮発分濃度：５〜１０％）をバーコーターで片面に塗布後、同様の昇温条件を用いて板温２５０℃で乾燥、焼付けを行った。皮膜は片面にのみ形成し、厚さはバリヤ層が約０．５μｍ、光触媒皮膜が１．０μｍ（実施例５０）と２．０μｍ（実施例５１）であった。
【０１３６】
作製した皮膜の成分は、バリヤ層が非晶質シリカのみからなる皮膜、光触媒皮膜が非晶質シリカと可視光応答型光触媒であるＮ−ｄｏｐｅのＴｉＯ2粒子からなり、ＴｉＯ2粒子の含有率は３０ｍａｓｓ％であった。
【０１３７】
比較例としては、内側皮膜、最外層皮膜ともに望ましい膜厚範囲を超え、合計膜厚が５μｍを超える厚い皮膜を形成した例（比較例４、６）、最外層皮膜は望ましい膜厚範囲にあるものの内側皮膜が望ましい膜厚範囲を超えているため、合計の皮膜厚さが５μｍを超えている例（比較例５、７）を準備した。
【０１３８】
実施例１４〜１９、５０、５１、比較例４〜７におけるプレコート金属板の評価試験は、以下の項目についてＪＩＳ  Ｋ５６００に準拠して行った。
【０１３９】
（１）外観：目視、あるいは拡大して外観を観察し、ひび割れの有無を評価した。
（２）密着性：碁盤目テープ剥離試験を行い、剥離状況を評価した。
（３）加工部密着性：２Ｔ〜４Ｔ曲げ試験を行い、加工部の密着性（剥離状況）を評価した。
【０１４０】
試験結果の評価は、良い方から順に◎、○、△、×の４段階とし、総合評価の結果が◎もしくは○を合格とした。それぞれの評価の基準は、表６に示した。
【０１４１】
試験結果を表５に示した。表５の結果から、内側皮膜と最外層の膜厚の合計が５μｍ以下であり、内側皮膜、最外層それぞれの膜厚の範囲が所定の範囲内であるプレコート金属板では、ひび割れは認められず、密着性、加工部の密着性のいずれも良好であった（実施例１４〜１９、５０、５１）。
【０１４２】
これに対し、各層の皮膜厚さの合計が５μｍを超えている例（比較例４〜７）は、特に加工部密着性が不十分であり、総合評価で不合格であった。このうち、最外層皮膜は望ましい膜厚範囲であっても内側皮膜が望ましい膜厚範囲を超えていることによって合計の皮膜厚さが５μｍを超えている例（比較例５、７）も加工部密着性が不十分であった。
【０１４３】
以上をまとめると、実施例１４〜１９、５０、５１に示したプレコート金属板は、所定の皮膜厚さで各層の皮膜を形成されており、合計が５μｍ以下であるため、ひび割れがなく、密着性、加工部密着性ともに良好なプレコート金属板が得られていることが分かる。一方で、合計が５μｍを超えて皮膜厚さが厚い比較例では、特に加工部密着性が不十分であり実用上問題があることがわかった。
【０１４４】
（実施例２０〜３１）
表７に示した割合で配合したγ−グリシドキシプロピルトリエトキシシラン（ＧＰＴＥＳ）、フェニルトリエトキシシラン（ＰｈＴＥＳ）、テトラエトキシシラン（ＴＥＯＳ）、ジメチルジエトキシシラン（ＤＭＤＥＳ）にチタニウムテトラエトキシド８．２質量部を加えて十分に撹拌した後、エタノールで希釈した蒸留水を用いて酢酸酸性下で加水分解を行った。ここにアミノプロピルトリエトキシシラン（ＡＰＴＥＳ）を加え、さらに蒸留水及びエタノール混合溶液を用いて加水分解を行い、内側皮膜用、最外層皮膜用それぞれの光触媒を含んでいない皮膜成分溶液を調製した。
【０１４５】
加水分解には十分な量の水を添加し、皮膜成分溶液は１５０℃で乾燥させたときの固形分（ポリマー分）濃度がいずれも２０質量％となるようにした。この溶液に、表７に示した可視光型光触媒物質を添加し、塗布用の皮膜成分溶液を作製した。表７に示す光触媒添加量は、光触媒を含んでいない皮膜成分溶液に含まれる固形分（１５０℃で乾燥させたときの固形分濃度）全体に対する質量割合である。用いた光触媒粒子の一次粒子径は約２０ｎｍである。
【０１４６】
実施例２０〜２３が、最外層に位置する皮膜を構成する脱水縮合物が、Ｓｉ−Ｏの結合１に対して０〜０．２５の割合でエポキシ基を含有するように調整した皮膜成分溶液、実施例２４が、上記の範囲を超えてＳｉ−Ｏの結合１に対して０．２５以上の割合でエポキシ基を含有するように調整した皮膜成分溶液から形成した皮膜である。また、実施例２６〜３０が、最外層の下に位置する皮膜を構成する脱水縮合物が、Ｓｉ−Ｏの結合１に対して０．０５〜１．５の割合でメチル基および／またはフェニル基を含有するように調整した皮膜成分溶液、実施例２５、３１が、上記の範囲を超えてＳｉ−Ｏの結合１に対して０．０５〜２．０から外れた割合でメチル基および／またはフェニル基を含有するように調整した皮膜成分溶液から形成した皮膜である。
【０１４７】
実施例２０〜３１のプレコート金属板は、５５％アルミニウム−亜鉛合金めっき鋼板表面に約５μｍ厚さのエポキシ樹脂皮膜と約１５μｍ厚さのメラミン架橋のポリエステル皮膜を塗装した０．４ｍｍ厚の鋼板を基材金属板として作製した。
【０１４８】
光触媒皮膜は、まず基材金属板表面に内側皮膜用成分溶液をバーコーターで塗布し、５０秒後に板温が２１０℃となるような昇温条件を用いて最高温度２１０℃で熱処理を行うことによって形成した。形成した皮膜の厚さは約１．５μｍであった。
【０１４９】
続いてこの表面に、最外層皮膜用の成分溶液をバーコーターで塗布後、２６０℃に加熱して最外層の光触媒皮膜を形成した。形成した皮膜の厚さは約１．５μｍであった。
【０１５０】
実施例２０〜３１におけるプレコート金属板の評価試験は、実施例１〜１３に示した（１）水接触角の低下幅、（２）マジックインキの退色状況、（３）最外層皮膜除去後の水接触角、（４）皮膜の劣化、（５）アセトアルデヒドガス除去性能、（６）抗菌活性、および実施例１４〜１９に示した（７）外観、（８）平面部の密着性、（９）加工部密着性の３項目についてＪＩＳ  Ｋ５６００に準拠して行った。試験結果の評価は実施例１〜１３、実施例１４〜１９と同じである。
【０１５１】
試験結果を表８と表９に示した。表８、表９の結果から、最外層に位置する皮膜を構成する脱水縮合物が、Ｓｉ−Ｏの結合１に対してエポキシ基を０〜０．２５の範囲で含有している実施例２０〜２３では、水接触角の低下幅、マジックインキの退色状況、最外層皮膜除去後の水接触角と皮膜の劣化状況で評価した光触媒性能、および平面部の密着性と加工部密着性ともに良好であることがわかる。これに対し、最外層に位置する皮膜を構成する脱水縮合物が、Ｓｉ−Ｏの結合１に対してエポキシ基を０．２５以上の範囲で含有する実施例２４では、水接触角の低下幅、マジックインキの退色状況、最外層皮膜除去後の水接触角と平面部、加工部の密着性は良好であったものの、皮膜の劣化がやや進みやすいという結果であった。
【０１５２】
また、最外層の下に位置する皮膜を構成する脱水縮合物が、Ｓｉ−Ｏの結合１に対して０．０５〜１．５の範囲で含有する実施例２６〜３０では、水接触角の低下幅、マジックインキの退色状況、最外層皮膜除去後の水接触角と皮膜の劣化状況で評価した光触媒性能、および平面部の密着性と加工部密着性ともに良好であることがわかる。これに対し、最外層の下に位置する皮膜を構成する脱水縮合物が、上記から外れた割合でメチル基および／またはフェニル基を含有する実施例２５、３１では、水接触角の低下幅、マジックインキの退色状況、最外層皮膜除去後の水接触角と皮膜の劣化状況で評価した光触媒性能は良好であったものの、平面部ないしは加工部の密着性にやや劣っていることがわかった。
【０１５３】
また、実施例２０〜３１のいずれにおいても紫外光照射、蛍光灯照射におけるアセトアルデヒドガス除去性能、抗菌活性ともに極めて良好であることがわかった。
【０１５４】
以上をまとめると、実施例２０〜３１に示したプレコート金属板は、いずれも実用上は問題ないものの、最外層に位置する皮膜を構成する脱水縮合物が、Ｓｉ−Ｏの結合１に対してエポキシ基を０〜０．２５の範囲で含有している皮膜、および最外層の下に位置する皮膜を構成する脱水縮合物が、Ｓｉ−Ｏの結合１に対して０．０５〜１．５の範囲で含有している皮膜では、光触媒性能に加えて平面部、加工部の密着性に特に優れていることがわかる。
【０１５５】
（実施例３２〜３７）
表１０に示した割合で配合したγ−グリシドキシプロピルトリエトキシシラン（ＧＰＴＥＳ）、フェニルトリエトキシシラン（ＰｈＴＥＳ）、テトラエトキシシラン（ＴＥＯＳ）、ジメチルジエトキシシラン（ＤＭＤＥＳ）にチタニウムテトラエトキシド８．２質量部を加えて十分に撹拌した後、エタノールで希釈した蒸留水を用いて酢酸酸性下で加水分解を行った。
【０１５６】
ここにアミノプロピルトリエトキシシラン（ＡＰＴＥＳ）を加え、さらに蒸留水及びエタノール混合溶液を用いて加水分解を行い、最内側皮膜用、最内側皮膜と最外層皮膜の間に位置する中間皮膜用、最外層皮膜用の３種類の光触媒を含んでいない皮膜成分溶液を調製した。
【０１５７】
加水分解には十分な量の水を添加し、皮膜成分溶液は１５０℃で乾燥させたときの固形分（ポリマー分）濃度がいずれも１５質量％となるようにした。これらの溶液に、実施例１〜１０で使用したものと同じ可視光型光触媒物質を添加し、塗布用の皮膜成分溶液を作製した。表１０に示す光触媒添加量は、光触媒を含んでいない皮膜成分溶液に含まれる固形分（１５０℃で乾燥させたときの固形分濃度）全体に対する質量割合である。
【０１５８】
実施例３２〜３７のプレコート金属板は、０．５ｍｍ厚のステンレス鋼板（ＳＵＳ４３０）を基材金属とし、シリコンアクリル皮膜を形成したプレコートステンレス鋼板を基材として作製した。
【０１５９】
光触媒皮膜は、まず基材金属板表面に最内側皮膜用成分溶液をバーコーターで塗布し、５０秒後に板温が２１０℃となるような昇温条件で最高温度２１０℃の熱処理を行うことによって形成した。形成した皮膜の厚さは約１μｍであった。
【０１６０】
続いてこの表面に、中間皮膜用成分溶液をバーコーターで塗布後、最内側皮膜と同じ条件で加熱して中間の光触媒皮膜を形成した。形成した皮膜の厚さは約０．７μｍであった。続いて、最外層皮膜用成分溶液をバーコーターで塗布後、２６０℃に加熱して最外層の光触媒皮膜を形成した。形成した皮膜の厚さは約１μｍであった。この結果、基材のプレコートステンレス鋼板上に、光触媒含有量が異なる３層の光触媒皮膜が形成されているプレコート金属板を得た。
【０１６１】
プレコート金属板の性能評価試験は、実施例１〜１３と同じく、水接触角の低下幅、マジックインキの退色状況、外層皮膜除去後の水接触角、皮膜の劣化状況、アセトアルデヒド除去性能、抗菌活性で評価した。なお、外層皮膜除去後の水接触角は、最外層皮膜除去後、中間皮膜除去後のそれぞれについて行った。評価基準を表１２に示した。
【０１６２】
試験結果を表１１に示した。表１１の結果から、いずれの実施例とも太陽光曝露後、蛍光灯の照射後に水接触角の低下が認められ、マジックインキ汚染の退色も認められた。
また、最外層皮膜を除去して中間皮膜を露出させた状態、さらに中間皮膜も除去して最内側皮膜を露出した状態で測定した水接触角は、いずれの実施例とも顕著な低下が起こっており、光触媒効果が発現していることがわかる。
【０１６３】
また、実施例３２〜３７のいずれの実施例においても、アセトアルデヒド除去性能、抗菌活性ともに良好であることが認められた。
【０１６４】
この結果から、実施例３２〜３７に示したプレコート金属板は、使用開始直後の初期状態から、最外層皮膜が消失し中間皮膜が最外層となった状態、中間皮膜が消失し最内側皮膜が最外層となった状態であっても光触媒効果が発現し、最内側皮膜がなくなるまでの長期間にわたって耐汚染性の効果が得られることがわかる。
【０１６５】
また、表１１には記載していないが、２Ｔ曲げ試験を行って曲げ加工性を試験したところ、実施例３２〜３７で示したプレコート金属板は、皮膜の割れ、剥離とも認められず、優れた曲げ加工性を有していた。
【０１６６】
以上をまとめると、実施例３２〜３７で示した３層の皮膜を形成したプレコート金属板は、太陽光に曝露した場合に優れた光触媒性能が発現し、また太陽光があたらない室内においても、蛍光灯の照射によって、優れた光触媒性能が発現し、最内側皮膜が消失するまで長期間にわたって耐汚染効果が持続できる可能性が高いことがわかった。
【０１６７】
（実施例３８〜４５、実施例５０）
表１３に示した割合で配合したγ−グリシドキシプロピルトリエトキシシラン（ＧＰＴＥＳ）、フェニルトリエトキシシラン（ＰｈＴＥＳ）、テトラエトキシシラン（ＴＥＯＳ）、ジメチルジエトキシシラン（ＤＭＤＥＳ）にチタニウムテトラエトキシド８．２質量部を加えて十分に撹拌した後、エタノールで希釈した蒸留水を用いて酢酸酸性下で加水分解を行った。ここにアミノプロピルトリエトキシシラン（ＡＰＴＥＳ）を加え、さらに蒸留水及びエタノール混合溶液を用いて加水分解を行い、内側皮膜用、最外層皮膜用の光触媒を含んでいない皮膜成分溶液を調製した。
【０１６８】
加水分解には十分な量の水を添加し、皮膜成分溶液は１５０℃で乾燥させたときの固形分（ポリマー分）濃度がいずれも１８質量％となるようにした。この溶液に、表１３に示す様に、可視光型光触媒物質として粉末状もしくはゾル状のＮ−ドープ型のＴｉＯ2粒子を添加し、異なる粒径分布の光触媒物質を含有する塗布用皮膜成分溶液を作製した。光触媒添加量は、光触媒を含んでいない皮膜成分溶液に含まれる固形分（１５０℃で乾燥させたときの固形分濃度）全体に対する質量割合である。
【０１６９】
実施例３８〜４５のプレコート金属板は、５５％アルミニウム−亜鉛合金めっき鋼板の表面にポリエステル皮膜を約１５μｍの厚さで塗装した０．８ｍｍ厚の鋼板を基材金属板として作製した。
【０１７０】
光触媒皮膜は、まず基材金属板表面に内側皮膜用成分溶液をバーコーターで塗布し、５０秒後に板温が２１０℃となるような昇温条件を用いて最高温度２１０℃で熱処理を行うことによって形成した。形成した皮膜の厚さは約１μｍであった。
【０１７１】
続いてこの表面に、最外層皮膜用成分溶液をバーコーターで塗布後、２６０℃に加熱して最外層の光触媒皮膜を形成した。形成した皮膜の厚さは約１μｍであった。
【０１７２】
プレコート金属板の性能評価試験は、実施例１〜１３、実施例３２〜３７と同じく、水接触角の低下幅、マジックインキの退色状況、最外層皮膜除去後の水接触角、皮膜の劣化状況、アセトアルデヒド除去性能、抗菌活性で評価した。評価基準を表１５に示した。
【０１７３】
試験結果を表１４に示した。実施例３８は実施例１と同じ樹脂組成、光触媒量を有する例である。表２で示した通り、実施例１は、最外層皮膜の光触媒量が少ないことから蛍光灯照射後の水接触角の低下幅、マジックインキの退色状況等にやや不十分さが認められた。一方、実施例３８では、光触媒物質の粒径分布を特定の範囲とすることによって、これらの性能に改善が認められている。また、実施例３９は、実施例１と樹脂組成は異なるものの、同じ光触媒量である。実施例３９においても、実施例３８と同様、少ない光触媒量であっても十分な水接触角の低下幅、マジックインキ退色性が得られている。実施例４０〜４２は、十分な性能が得られる樹脂組成、光触媒量であるが、これらの組成であっても問題なく良好な性能を維持している。
【０１７４】
これに対し、実施例４３は最外層皮膜の粒径分布の極大値が大きいことから、特に最外層皮膜の光触媒含有量が多い場合に、太陽光曝露、蛍光灯照射のいずれの場合にも塗膜の劣化が進行する傾向が認められた。実施例４４は、内側皮膜、最外層皮膜ともに粒径分布の極大値が小さい場合であるが、最外層皮膜の光触媒量が少ない場合に蛍光灯照射後の水接触角の低下幅が小さくなる傾向が認められた。実施例４５は、内側皮膜の粒径分布の極大値が大きすぎる場合であるが、この場合には顕著な不具合は認められないものの、内側皮膜の劣化がやや促進される傾向が認められた。
【０１７５】
実施例３８〜４２におけるアセトアルデヒドガス除去性能、抗菌活性は極めて良好であった。これに対し、実施例４３〜４５では、最外層皮膜または内側皮膜、あるいはその両方の皮膜中に含まれる光触媒物質の粒径分布が望ましい範囲から外れていることから、アセトアルデヒドガス除去性能と抗菌活性がやや低下する傾向が認められた。ただし、これらの低下幅は小さく、実施例４３〜４５も、本発明の範囲内に含まれるものである。
【０１７６】
以上をまとめると、皮膜に含まれる光触媒物質の粒径分布の極大値を所定の範囲とすることで、水接触角の低下幅、マジックインキ退色性などの性能を向上できることが分かった。一方で、これらの構成要件を満たさない場合でも、十分に良好な性能が得られることは明らかであり、実施例４３〜４５も本発明の範囲に属するものである。
【０１７７】
（実施例４６、４７）
実施例５に記載した配合割合の皮膜成分溶液を、０．６ｍｍ厚の亜鉛めっき鋼板の表面上にメラミン架橋のポリエステル層を約１５μｍの厚さで塗装した基材金属板上に、下記の方法によって塗布し、２層からなる光触媒皮膜を形成した（実施例４６）。また、実施例７に記載した配合割合の皮膜成分溶液を上記と同じ基材金属板上に同様の方法によって塗布し、２層の光触媒皮膜を形成した（実施例４７）。
【０１７８】
実施例４６、４７ともに２種類の皮膜成分溶液をスリットカーテンコーターによって塗布し、２層の皮膜を同時に塗布した後、引き続き２５０℃で加熱し、硬化させて形成した。作成したプレコート金属板の外観は全く問題なく良好であった。形成した皮膜の厚さは、実施例４６、４７ともに内側皮膜が約１．５μｍ、最外層皮膜が約１．５μｍでほぼ同じであった。
【０１７９】
作製したプレコート金属板に対して、実施例５、７と同じく、水接触角の低下幅、マジックインキの退色状況、最外層皮膜除去後の水接触角、皮膜の劣化状況、アセトアルデヒド分解性能、抗菌活性について試験を行い、併せて総合評価を行った。
【０１８０】
その結果、実施例４６、４７ともに水接触角は大きく低下し、マジックインキが退色し、最外層皮膜を除去し内側皮膜を露出させた状態でも水接触角は大きく低下した。皮膜の劣化は少なく、十分なアセトアルデヒド分解性能と抗菌活性を示し、結果として総合評価も極めて良好であった。また、２Ｔ曲げ試験を行って曲げ加工性を試験したところ、実施例４６、４７のプレコート金属板ともに皮膜の割れ、剥離とも認められず、優れた曲げ加工性を有していた。
【０１８１】
以上の結果より、実施例４６、４７に記載した多層同時塗布法によっても、本発明のプレコート金属板を問題なく製造できることがわかった。また、その性能は、各層の皮膜を独立に形成した場合と何ら変わりがないことがわかった。この製造方法によっても、太陽光に暴露した場合、室内での蛍光灯による照射の場合のいずれにおいても、優れた光触媒性能が発現し、最内側皮膜が消失するまで長期間にわたって耐汚染効果が持続し、有害ガス分解効果、抗菌抗かび効果が得られる可能性が高いことがわかった。
【０１８２】
【表１】
2014004829.tif 000002
【０１８３】
【表２】
2014004829.tif 000003
【０１８４】
【表３】
2014004829.tif 000004
【０１８５】
【表４】
2014004829.tif 000005
【０１８６】
【表５】
2014004829.tif 000006
【０１８７】
【表６】
2014004829.tif 000007
【０１８８】
【表７】
2014004829.tif 000008
【０１８９】
【表８】
2014004829.tif 000009
【０１９０】
【表９】
2014004829.tif 000010
【０１９１】
【表１０】
2014004829.tif 000011
【０１９２】
【表１１】
2014004829.tif 000012
【０１９３】
【表１２】
2014004829.tif 000013
【０１９４】
【表１３】
2014004829.tif 000014
【０１９５】
【表１４】
2014004829.tif 000015
【０１９６】
【表１５】
2014004829.tif 000016
【図１】
2014004829.tif 000017